(57)【要約】【課題】  本発明は、特定の液晶組成物と特定の染顔料を使用したカラーフィルタを配向膜を有さない、かつ無印加時に液晶分子が水平配向している液晶表示装置に用いることで、液晶表示装置製造工程における染顔料の分解および染顔料に含まれる不純物の液晶組成物への染み出しに起因する液晶層の電圧保持率（ＶＨＲ）の低下を防止し、白抜け、配向むら、焼き付けなどの表示不良の問題を解決する液晶表示装置を提供することにある。【解決手段】  カラーフィルタを構成するための染顔料等の色材、特定の液晶組成物及び配向膜を有さない液晶表示素子における液晶分子に配向を付与する配向助剤の組み合わせについて鋭意検討した結果、特定の構造の染顔料を使用したカラーフィルタを用いた液晶表示装置が、液晶層の電圧保持率（ＶＨＲ）の低下を防止し、白抜け、配向むら、焼き付きなどの表示不良の問題を解決することを見出し本願発明の完成に至った。【選択図】  図１
2020204726.tif 000002
【特許請求の範囲】
【請求項１】
第一の基板及び第二の基板が対向して設けられる一対の基板と、
前記第一の基板と第二の基板と間に挟持された液晶層と、
前記第一の基板又は第二の基板の少なくとも一方に設けられた画素電極と、
前記第一の基板又は第二の基板の少なくとも一方に設けられた共通電極と、
ブラックマトリックス及び少なくともＲＧＢ三色画素部から構成されるカラーフィルタと、を備え、
前記液晶層は、一般式（２−Ａ）及び（２−Ｂ）
【化１】
2020204726.tif 000158
(式中、Ｒ２Ａ１及びＲ２Ｂ１は、相互に独立して、炭素原子数１から７のアルキル基、炭素原子数１から７のアルコキシ基又は炭素原子数２から７のアルケニル基を表すが、Ｒ２Ａ１及びＲ２Ｂ１上の１個又は２個以上の水素原子は、相互に独立して、フッ素原子又は塩素原子で置換されていてもよく、
Ｃ２Ａ１及びＣ２Ｂ１は、相互に独立して、
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基、デカヒドロナフタレン−２，６−ジイル基又はインダン−２，５−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、上記の基（ａ）、基（ｂ）、基（ｃ）及び基（ｄ）は、相互に独立してシアノ基、フッ素原子又は塩素原子で置換されていても良く、
Ｌ２Ａ１及びＬ２Ｂ１は、相互に独立して、単結合、−Ｃ２Ｈ４−、−ＣＨ＝ＣＨ−、−Ｃ≡Ｃ−、−ＣＯＯ−、−ＯＣＯ−、−ＣＨ２Ｏ−、−ＯＣＨ２−、−ＣＦ２Ｏ−又は−ＯＣＦ２−を表し、
Ｘ２Ａ１及びＸ２Ｂ１は、相互に独立して、−Ｆ、−Ｃｌ、−ＣＮ、−ＮＣＳ、−ＣＦ３、−ＯＣＦ３、少なくとも１つの水素原子がハロゲン原子で置換された炭素原子数1〜６のアルキル基又は少なくとも１つの水素原子がハロゲン原子で置換された炭素原子数1〜６のアルコキシ基を表し、
Ｙ２Ａ１、Ｙ２Ａ２、Ｙ２Ｂ１及びＹ２Ｂ２は、相互に独立して、水素原子又はフッ素原子を表し、
ｂ２Ａ１及びｂ２Ｂ１は、相互に独立して、１、２、３又は４を表す。)
で表される群から選ばれる化合物を１種又は２種以上含有する誘電率異方性（Δε）が正の液晶組成物を含み、
前記第一の基板及び第二の基板と前記液晶層との間のうち少なくとも一方は配向膜を有さず、
前記ＲＧＢ三色画素部が、色材として、
Ｒ画素部中にはジケトピロロピロール顔料及び油溶性赤色有機染料からなる群から選ばれる１種又は２種以上を含有し、
Ｇ画素部中にはハロゲン化フタロシニアン顔料、フタロシアニン系緑色染料及びフタロシアニン系青色染料からなる群から選ばれる１種又は２種以上とアゾ系黄色有機染料から選ばれる１種又は２種以上を含有し、
Ｂ画素部中にはε型銅フタロシニアン顔料及びカチオン性青色有機染料からなる群から選ばれる１種又は２種以上を含有し、
単一又は複数の化合物（Ｉ）の光重合により形成された重合体（ＰＬ）を液晶層に接する界面上に有する液晶表示素子。
【請求項２】
前記Ｒ画素部中のジケトピロロピロール顔料が、Ｃ．Ｉ．Ｐｉｇｍｅｎｔ  Ｒｅｄ  ２５４、同２５５、２６４及び臭素化ジケトピロロピロール顔料から選ばれるいずれかであり、溶剤性赤色有機染料がＣ．Ｉ．Ｓｏｌｖｅｎｔ  Ｒｅｄ  ５２、同１１１、同１２４、同１３５、同１４１、同１４５、同１５１及び同１７９から選ばれるいずれかである請求項１に記載の液晶表示素子。
【請求項３】
前記Ｇ画素部中のハロゲン化フタロシニアン顔料が、Ｃ．Ｉ．Ｐｉｇｍｅｎｔ  Ｇｒｅｅｎ  ７、同３６、同５８、同５９、同６２及び同６３のいずれかであり、フタロシアニン系緑色染料が、下記一般式（ＰＩＧ−１）で表される染料であり、フタロシアニン系青色染料が、Ｃ．Ｉ．Ｓｏｌｖｅｎｔ  Ｂｌｕｅ  ６７であり、アゾ系黄色有機染料が、Ｃ．Ｉ．Ｓｏｌｖｅｎｔ  Ｙｅｌｌｏｗ  １６２である請求項１又は２に記載の液晶表示素子。
【化２】
2020204726.tif 000159
（式中、一般式（ＰＩＧ−１）において、Ｘ１ｉ〜Ｘ１６ｉはそれぞれ独立して、水素原子、フッ素原子、塩素原子、臭素原子又は一般式（ＰＩＧ−２）、（ＰＩＧ−３）、（ＰＩＧ−４）、（ＰＩＧ−５）を表すが、式中のひとつのベンゼン環に結合したＸ１ｉ〜Ｘ１６ｉは同一でも異なっていても良い。Ｍは中心金属で、Ｚｎ、Ｃｕ、Ｍｇ、Ｃａ、Ｓｒ、Ｂａ、Ｍｎ、Ｃｏ、Ｎｉ、Ｐｄ、Ｐｔ、Ｓｎ、Ｆｅ、ＩｎＣｌ、ＶＣｌを表す。Ｘ１7ｉは酸素原子、イオウ原子又はスルホン（−ＳＯ２−）基を表し、Ｘ１8ｉは、水素原子、置換基を有していてもよい炭素原子数１から２９のアルキル基、の炭素原子数２から２０のアルケニル基、炭素原子数３から３０のアルキニル基、炭素原子数３から３０シクロアルキル基、炭素原子数３から３から３０シクロアルケニル基、炭素原子数６から３０のシクロアルキニル基、又は炭素原子数６から３０アリール基を表し、ｋは１から５の整数を表す。）
【請求項４】
前記Ｂ画素部中のε型銅フタロシニアン顔料がＣ．Ｉ．Ｐｉｇｍｅｎｔ  １５：６であり、カチオン性青色有機染料が、下記一般式（ＰＩＧ−６）又は（ＰＩＧ−７）で表される染料である請求項１〜３の何れか一項に記載の液晶表示素子。
【化３】
2020204726.tif 000160
（式中、Ｒ１ｊ〜Ｒ６ｊは各々独立して水素原子、置換基を有していてもよい炭素原子数１〜８のアルキル基、又は置換基を有してもよいアリール基を表すが、Ｒ１ｊ〜Ｒ６ｊが置換基を有していてもよいアルキル基を表す場合、隣接するＲ１ｊとＲ２ｊ、Ｒ３ｊとＲ４ｊ、Ｒ５ｊとＲ６ｊが結合して環構造を形成してもよく、Ｒ７ｊ及びＸ８ｊは各々独立して水素原子、ハロゲン原子、又は置換基を有してもよい炭素原子数１〜８のアルキル基を示し、Ｚ１ｊは炭素原子数４〜１２のアルキル基、又は、−Ｒ７ｊ−Ｂ−Ｒ８ｊ−を表すが、Ｒ７ｊ及びＲ８ｊは各々独立に置換基を有していてもよい炭素原子数２〜８のアルキル基を表し、Ｂは２価のシクロヘキシル基又は置換もしくは無置換の２価のフェニル基を表す。［Ａ］ｂ−は任意のｂ価のアニオンを表し、ａは２以上の整数を表し、ｂは２以上の整数を表す。）
【請求項５】
前記化合物（Ｉ）が、メソゲン基及び前記メソゲン基に結合した光異性化基又は二量化基を含む化合物である請求項１〜４いずれか１項に記載の液晶表示素子。
【請求項６】
前記化合物（Ｉ）におけるメソゲン基は、さらに１個又は２個以上のＰｉ１−Ｓｐｉ１−
（式中、Ｐｉ１は、一般式（Ｐ−１）〜一般式（Ｐ−１５）で表される群より選ばれる置換基を表し、
【化４】
2020204726.tif 000161
（式中、右端の黒点は結合手を表す。）
Ｓｐｉ１は、単結合又はスペーサー基を表す。）
で置換されている請求項１〜５いずれか１項に液晶表示素子。
【請求項７】
前記化合物（Ｉ）が、極性基として一般式（Ｋ−１）〜（Ｋ−１８）で表される群から選ばれる少なくとも一種の基を構造中に有する請求項１〜６いずれか１項に記載の液晶表示素子。
【化５】
2020204726.tif 000162
（式中、ＷＫ１は、メチン基又は窒素原子を表すが、メチン基中の水素原子は炭素原子数１〜６の直鎖又は分岐のアルキル基で置換されてもよく、
ＲＫ１は、水素原子、炭素原子数１〜６の直鎖又は分岐のアルキル基を表し該アルキル基中の−ＣＨ２−は−ＣＨ＝ＣＨ−、−Ｃ≡Ｃ−、−Ｏ−、−ＮＨ−、−ＯＣＯＯ−、−ＣＯＯ−又は−ＯＣＯ−で置換されてもよいが−Ｏ−は連続にはならなく、
ＸＫ１及びＹＫ１はそれぞれ独立して、−ＣＨ２−、酸素原子又は硫黄原子を表し、
ＺＫ１は、酸素原子又は硫黄原子を表し、ＵＫ１、ＶＫ１及びＳＫ１は、それぞれ独立して、メチン基又は窒素原子を表し、ＴＫ１は、それぞれ独立して一般式（Ｔ−１）〜（Ｔ−６）
【化６】
2020204726.tif 000163
（式中、ＳＴ１は、単結合、炭素原子数１〜１５個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−Ｃ（＝ＣＨ２）−又は−ＯＣＯ−に置換されてもよく、ＲＴ１は、炭素原子数１〜５のアルキル基を表し、当該アルキル基の−ＣＨ２−は酸素原子が直接隣接しないように−Ｏ−、−ＣＯＯ−、−Ｃ（＝Ｏ）−、−Ｃ（＝ＣＨ２）−又は−ＯＣＯ−に置換されてもよく、ＲＴ２及びＲＴ３は、それぞれ独立して水素原子又は炭素原子数１〜５のアルキル基を表し、Ｐｉ１は、請求項１１に記載のＰｉ１と同じ意味を表し、Ｓｐｉ１は、請求項１１に記載のＳｐｉ１と同じ意味を表し、同一分子内に、ＷＫ１、ＲＫ１、ＸＫ１、ＹＫ、ＺＫ１、ＵＫ１、ＶＫ１、ＳＫ１、ＴＫ１、Ｓｐｉ１、Ｐｉ１、ＳＴ１、ＲＴ１、ＲＴ２及びＲＴ３が複数存在する場合にはそれらは同一の意味を表しても、異なる意味を表してもよい。）
で表される基を表す。）
【請求項８】
前記化合物（Ｉ）の極性基が一般式（Ｋ−１３）〜（Ｋ−１８）から選択され、かつＴＫ１の少なくとも一つが一般式（Ｔ−１）である請求項７に記載の液晶表示素子。
【請求項９】
前記化合物（Ｉ）の極性基が一般式（Ｋ−１３）〜（Ｋ−１８）から選択され、かつＴＫ１の少なくとも一つが（Ｔ−３）である請求項７に記載の液晶表示素子。
【請求項１０】
前記化合物（Ｉ）の極性基が（Ｋ−１）〜（Ｋ−１２）から選択される請求項７に記載の液晶表示素子。
【請求項１１】
前記化合物（Ｉ）におけるメソゲンは、２つ以上のＰｉ１−Ｓｐｉ１−
（式中、Ｐｉ１及びＳｐｉ１は、請求項１１記載のＰｉ１及びＳｐｉ１と同じ意味を表す。）で表される置換基で置換されている請求項５〜１０いずれか１項に記載の液晶表示素子。
【請求項１２】
前記メソゲンに置換しているＰｉ１−Ｓｐｉ１−で表される置換基におけるＳｐｉ１が単結合である請求項６〜１１いずれか１項に記載の液晶表示素子。
【請求項１３】
前記化合物（Ｉ）として一般式（ｉ）で表される化合物を１種又は２種以上含有する請求項１〜１２いずれか１項に記載の液晶表示素子。
【化７】
2020204726.tif 000164
（式中、Ｒｉ１及びＲｉ2はそれぞれ独立して、水素原子、炭素原子数１〜４０の直鎖又は分岐のアルキル基、ハロゲン化アルキル基、又はＰｉ１−Ｓｐｉ１−を表し、該アルキル基中の−ＣＨ２−は−ＣＨ＝ＣＨ−、−Ｃ≡Ｃ−、−Ｏ−、−ＮＨ−、−ＯＣＯＯ−、−ＣＯＯ−又は−ＯＣＯ−で置換されてもよいが−Ｏ−は連続にはならなく、Ｐｉ１は重合性基を表し、Ｓｐｉ１はスペーサー基又は単結合を表し、
Ａｉ１、Ｃｉ１及びＤｉ１はそれぞれ独立して、２価の芳香族基、２価の複素芳香族基、２価の脂肪族基、２価の複素脂肪族基を表し、
Ｂｉ１は、芳香族基を表し、これらＡｉ１からＤｉ１の環構造は、無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基、Ｐｉ１−Ｓｐｉ１−及び−Ｚ４−Ｋｉｌで置換されていてもよく、
Ｚ１及びＺ２はそれぞれ独立して、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−はそれぞれ独立して、−Ｏ−、−ＣＯＯ−又は−ＯＣＯ−で置換されてもよく、
Ｚ３１及びＺ３２はそれぞれ独立して、一般式（Ｚ３−１）〜（Ｚ３−５）から選ばれる基、又は単結合を表すが、Ｚ３１及び／又はＺ３２の少なくとも一つは（Ｚ３−１）〜（Ｚ３−５）のいずれかであり、
【化８】
2020204726.tif 000165
（式中、両端の黒点は結合手を表す。）
ｌ、ｍ及びｎはそれぞれ独立して、０、１、２の整数を表し、
ｋは０、１、２の整数を表し、
Ｚ４は、単結合、−Ｏ−、−ＣＨ＝ＣＨ−、−ＣＯＯ−、−ＯＣＯ−、−ＯＣＯＯ−、−ＣＨ２−ＣＨ（ＣＨ３）ＣＯＯ−、−ＯＣＯＣＨ（ＣＨ３）―ＣＨ２−、又は炭素原子数1〜２０の直鎖又は分岐アルキレン基を表し、該アルキレン基中の１個又は隣接しない２個以上の−ＣＨ２−は−Ｏ−、−ＣＯＯ−又は−ＯＣＯ−で置換されてもよく、
Ｋｉ１は請求項１１に記載の一般式（Ｋ−１）〜（Ｋ−１８）から選択される基を表すが、分子内に複数存在する場合のＰｉ１、Ｓｐｉ１、Ｐｉ１、Ｓｐｉ１、Ａｉ１、Ｃｉ１、Ｄｉ１、Ｚ１、Ｚ２、Ｚ３２、Ｚ４及びＫｉ１は同一の意味を表しても、異なった意味を表していてもよい。）
【請求項１４】
前記液晶組成物中に含有する一般式（２−Ａ）及び（２−Ｂ）で表される化合物において、Ｌ２が単結合又は−ＣＦ２Ｏ−である化合物の含有量の合計が、一般式（２−Ａ）及び（２−Ｂ）で表される化合物の含有量の合計に対して５０〜１００質量％である請求項１〜１３のいずれか１項に記載の液晶表示素子。
【発明の詳細な説明】
【技術分野】
【０００１】
本願発明は、液晶表示素子に関する。
【背景技術】
【０００２】
液晶表示装置は、テレビをはじめとして、家庭用各種電気機器、測定機器、自動車用パネル、スマートフォン、ノートパソコン等に用いられている。液晶表示方式としては、その代表的なものにＴＮ（捩れネマチック）型、ＳＴＮ（超捩れネマチック）型、ＤＳ（動的光散乱）型、ＧＨ（ゲスト・ホスト）型、ＩＰＳ（インプレーンスイッチング）型、ＯＣＢ（光学補償複屈折）型、ＥＣＢ（電圧制御複屈折）型、ＶＡ（垂直配向）型、ＣＳＨ（カラースーパーホメオトロピック）型、あるいはＦＬＣ（強誘電性液晶）等を挙げることができる。また駆動方式としてスタティック駆動やマルチプレックス駆動が挙げられ、単純マトリックス方式、ＴＦＴ（薄膜トランジスタ）やＴＦＤ（薄膜ダイオード）等により駆動されるアクティブマトリックス（ＡＭ）方式が主流となっている。
【０００３】
一般的なカラー液晶表示装置は、図１に示すように、それぞれ配向膜（４）を有する２枚の基板（１）の一方の配向膜と基板の間に、共通電極となる透明電極層（３ａ）及びカラーフィルタ層（２）を備え、もう一方の配向膜と基板の間に画素電極層（３ｂ）備え、これらの基板を配向膜同士が対向するように配置し、その間に液晶層（５）を挟持して構成されている。
【０００４】
前記カラーフィルタ層は、ブラックマトリックスと赤色着色層（Ｒ）、緑色着色層（Ｇ）、青色着色層（Ｂ）、及び必要に応じて黄色着色層（Ｙ）から構成されるカラーフィルタにより構成され、色材としては顔料を微分散させた顔料分散レジストが使用されている。
【０００５】
一方近年カラー液晶表示装置の大型化に伴う消費電力の増大、高精細化に伴うカラーフィルタの開口率の低下という問題が生じており、その解決策としてカラーフィルタの輝度やコントラスト向上等が挙げられるが、従来使用されてきた顔料分散レジストでは輝度が頭打ちとなっておりさらなる高輝度化は難しく、また顔料粒子による光散乱に起因するコントラスト不足が指摘されている。
【０００６】
上記課題を解決する方法として、顔料に代えて染料を使用する方法が検討されている。染料は様々な分子構造が実用化されており、その中には高い輝度を有するものも知られている。また顔料のように粒子の状態ではないため、光散乱が抑制され高コントラストが期待される。
【０００７】
しかしながら染料は顔料に比べて耐熱性に劣り、従来の液晶表示装置におけるポリイミド配向膜の焼成工程で分解してしまう懸念がある。またカラーフィルタ層に染料を使用する場合、不純物による液晶層への影響が想定される。
【０００８】
染料としてはフェノキシエーテル置換フタロシアニン系染料（特許文献１）、トリアリールメタン系染料（特許文献２）、キサンテン系染料（特許文献３）等が開示されているが、これらはカラーフィルタに使用される際の色材の構造と液晶材料の構造との直接的な関係については検討が行われておらず、液晶表示装置の表示不良問題の解決には至っていなかった。
【０００９】
また近年では、配向膜層の製膜にかかるコストを省くため、また、液晶表示装置の製造工程を簡略化するため、配向膜層を有さない液晶表示装置の開発が進められている。具体的には、液晶分子に配向を付与する配向助剤を含む液晶組成物を封入し、これを配向膜層の置き換えとする検討がなされている。配向膜層はカラーフィルタ層等と液晶層の間に位置し、これら部材からの不純物の染み出しをある程度防いでいたが、前記液晶表示装置では、配向膜を有さないため、配向付与成分及び透明電極を介して、カラーフィルタ層に含まれる不純物により液晶層の電圧保持率（ＶＨＲ）の低下による白抜け、配向むら、焼き付きなどの表示不良を発現する可能性がある。
【００１０】
配向膜層を有さない液晶表示装置の開発として、液晶ディスプレイの表面またはセル壁での液晶組成物のホメオトロピック配向を達成する自己配向性重合性化合物を含む液晶組成物を使用する方法（特許文献４、特許文献５）が開示されている。しかしながらこれらの方法ではカラーフィルタを構成する染顔料等の材料に含まれる不純物に起因した、液晶表示装置の表示不良の解決策は明示されていない。
【００１１】
カラーフィルタを構成する顔料等に含まれる不純物に起因した表示不良を解決する方法として、カラーフィルタ中に含まれる有機不純物と液晶組成物の関係に着目し、この有機不純物の液晶層への溶解しにくさを液晶層に含まれる液晶分子の疎水性パラメーターによって表し、この疎水性パラメーターの値を一定値以上とする方法やこの疎水性パラメーターと液晶分子末端の−ＯＣＦ３基に相関関係があることから、液晶分子末端に−ＯＣＦ３基を有する液晶化合物を一定割合以上含有する液晶組成物とする方法（特許文献６）が開示されている。
【００１２】
しかしながら、当該引用文献の開示においても顔料中の不純物による液晶層への影響を抑えることが発明の本質となっており、カラーフィルタに使用される染顔料等の色材の構造と液晶材料の構造との直接的な関係については検討が行われておらず、カラーフィルタを構成する染顔料等の材料に含まれる不純物に起因した、液晶表示装置の表示不良問題の解決には至っていなかった。
【先行技術文献】
【特許文献】
【００１３】
【特許文献１】米国特許第９５８１７２９号公報
【特許文献２】特開２０１５−２８１２１号公報
【特許文献３】特開２０１０−２５４９６４号公報
【特許文献４】特開２０１５−１６８８２６号公報
【特許文献５】国際公開第２０１６／１１４０９３号公報
【特許文献６】特開２０００−１９２０４０号公報
【発明の概要】
【発明が解決しようとする課題】
【００１４】
本発明は、特定の液晶組成物と特定の染顔料を使用したカラーフィルタと配向膜を有さない、かつ無印加時に液晶分子が水平配向させる配向助剤を液晶表示装置に用いることで、液晶表示装置製造工程における染顔料の分解および染顔料に含まれる不純物の液晶組成物への染み出しに起因する液晶層の電圧保持率（ＶＨＲ）の低下を防止し、白抜け、配向むら、焼き付けなどの表示不良の問題を解決する液晶表示装置を提供することにある。
【課題を解決するための手段】
【００１５】
本願発明者らは、上記課題を解決するためにカラーフィルタを構成するための染顔料等の色材、特定の液晶組成物及び配向膜を有さない液晶表示素子における液晶分子に配向を付与する配向助剤の組み合わせについて鋭意検討した結果、特定の構造の染顔料を使用したカラーフィルタを用いた液晶表示装置が、液晶層の電圧保持率（ＶＨＲ）の低下を防止し、白抜け、配向むら、焼き付きなどの表示不良の問題を解決することを見出し本願発明の完成に至った。
【００１６】
第一の基板及び第二の基板が対向して設けられる一対の基板と、
前記第一の基板と第二の基板と間に挟持された液晶層と、
前記第一の基板又は第二の基板の少なくとも一方に設けられた画素電極と、
前記第一の基板又は第二の基板の少なくとも一方に設けられた共通電極と、
ブラックマトリックス及び少なくともＲＧＢ三色画素部から構成されるカラーフィルタと、を備え、
前記液晶層は、一般式（２−Ａ）及び（２−Ｂ）
【００１７】
【化１】
2020204726.tif 000003
【００１８】
(式中、Ｒ２Ａ１及びＲ２Ｂ１は、相互に独立して、炭素原子数１から７のアルキル基、炭素原子数１から7のアルコキシ基又は炭素原子数２から７のアルケニル基であるが、Ｒ２Ａ１及びＲ２Ｂ１上の１個又は２個以上の水素原子は、相互に独立して、フッ素原子又は塩素原子で置換されていてもよく、
Ｃ２Ａ１及びＣ２Ｂ１は、相互に独立して、
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基、デカヒドロナフタレン−２，６−ジイル基又はインダン−２，５−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、上記の基（ａ）、基（ｂ）、基（ｃ）及び基（ｄ）は、相互に独立してシアノ基、フッ素原子又は塩素原子で置換されていても良く、
Ｌ２Ａ１及びＬ２Ｂ１は、相互に独立して、単結合、−Ｃ２Ｈ４−、−ＣＨ＝ＣＨ−、−Ｃ≡Ｃ−、−ＣＯＯ−、−ＯＣＯ−、−ＣＨ２Ｏ−、−ＯＣＨ２−、−ＣＦ２Ｏ−又は−ＯＣＦ２−を表し、
Ｘ２Ａ１及びＸ２Ｂ１は、相互に独立して、−Ｆ、−Ｃｌ、−ＣＮ、−ＮＣＳ、−ＣＦ３、−ＯＣＦ３、少なくとも１つの水素原子がハロゲン原子で置換された炭素原子数1〜６のアルキル基又は少なくとも１つの水素原子がハロゲン原子で置換された炭素原子数1〜６のアルコキシ基を表し、
Ｙ２Ａ１、Ｙ２Ａ２、Ｙ２Ｂ１及びＹ２Ｂ２は、相互に独立して、水素原子又はフッ素原子を表し、
ｂ２Ａ１及びｂ２Ｂ１は、相互に独立して、１、２、３又は４を表す。)
で表される群から選ばれる化合物を１種又は２種以上含有する誘電率異方性（Δε）が正の液晶組成物を含み、
前記第一の基板及び第二の基板と前記液晶層との間のうち少なくとも一方は配向膜を有さず、
前記ＲＧＢ三色画素部が、色材として、
Ｒ画素部中にはジケトピロロピロール顔料及び油溶性赤色有機染料からなる群から選ばれる１種又は２種以上を含有し、
Ｇ画素部中にはハロゲン化フタロシニアン顔料、フタロシアニン系緑色染料及びフタロシアニン系青色染料からなる群から選ばれる１種又は２種以上とアゾ系黄色有機染料から選ばれる１種又は２種以上を含有し、
Ｂ画素部中にはε型銅フタロシニアン顔料及びカチオン性青色有機染料からなる群から選ばれる１種又は２種以上を含有し、
単一又は複数の化合物（Ｉ）の光重合により形成された重合体（ＰＬ）を液晶層に接する界面上に有する液晶表示素子を提供する。
【発明の効果】
【００１９】
本発明の液晶表示素子は、液晶表示装置製造工程における染顔料の分解および染顔料に含まれる不純物の液晶組成物への染み出しに起因する液晶層の電圧保持率（ＶＨＲ）の低下を防止し、白抜け、配向むら、焼き付けなどの表示不良の問題を解決することができる。
【図面の簡単な説明】
【００２０】
【図１】本発明の液晶表示素子の実施形態を示す斜視図である。
【図２】本発明の液晶表示素子の他の実施形態を示す斜視図である。
【図３】本発明の回路図の一例を示す模式図である。
【図４】本発明の画素電極の形状の一例を示す模式図である。
【図５】本発明の画素電極の形状の一例を示す模式図である。
【図６】本発明の画素電極の形状の一例を示す模式図である
【発明を実施するための形態】
【００２１】
本発明の液晶表示装置の一例を図２に示す。配向膜を有さない第一の基板と第二の基板の２枚の基板（１）の一方に、共通電極となる透明電極層（３ａ）及び特定の顔料及び特定の化合物を含有するカラーフィルタ層（２ａ）を備え、もう一方の基板に画素電極層（３ｂ）備え、これらの基板の間に特定の液晶組成物と液晶分子に配向を付与する配向助剤を含有する液晶層（５ａ）を挟持して構成されている。
【００２２】
本発明の液晶表示装置は、特にアクティブマトリックス駆動用液晶表示素子であることが好ましく、ＴＮモード、ＯＣＢモード又はＥＣＢモード用液晶表示であることが好ましい。
【００２３】
本発明の液晶表示素子は、電圧の無印加時には、液晶層中の液晶組成物はホメオトロピック配向（基板に対し、液晶分子の長軸方向が水平に配向）していることが好ましい。
【００２４】
前記表示装置における２枚の基板は、周辺領域に配置されたシール材及び封止材によって貼り合わされていて、多くの場合その間には基板間距離を保持するために粒状スペーサーまたはフォトリソグラフィー法により形成された樹脂からなるスペーサー柱が配置されている。
【００２５】
基板は、例えばガラス又はプラスチック等の柔軟性をもつ材料で形成されている。第一の基板及び第二の基板の少なくとも一方は透明な材料で形成されており、他方は透明な材料で形成されていても、金属やシリコン等の不透明な材料で形成されていてもよいが、両基板とも透明な材料であることが好ましい。
【００２６】
本発明の液晶表示素子において、画素電極及び共通電極は、いわゆる透明電極であり、透明電極の材料としては、導電性の金属酸化物を用いることができ、金属酸化物としては酸化インジウム（Ｉｎ２Ｏ３）、酸化スズ（ＳｎＯ２）、酸化亜鉛（ＺｎＯ）、酸化インジウムスズ（Ｉｎ２Ｏ３―ＳｎＯ２）、酸化インジウム亜鉛（Ｉｎ２Ｏ３―ＺｎＯ）、ニオブ添加二酸化チタン（Ｔｉ１−ｘＮｂｘＯ２）、フッ素ドープ酸化スズ、グラフェンナノリボン又は金属ナノワイヤー等が使用できるが、酸化亜鉛（ＺｎＯ）、酸化インジウムスズ（Ｉｎ２Ｏ３―ＳｎＯ２）又は酸化インジウム亜鉛（Ｉｎ２Ｏ３―ＺｎＯ）が好ましい。これらの透明導電膜のパターニングには、フォト・エッチング法やマスクを用いる方法などを使用することができる。
【００２７】
本発明の液晶表示素子は、第一の基板と第二の基板に液晶層が挟持されており、第一の基板及び第二の基板の少なくとも一方は、液晶層に含まれるΔεが正の液晶組成物の配向を制御するための配向膜を有しておらず、第一の基板と第二の基板ともに配向膜を有していないことが好ましい。液晶表示素子に電圧を無印加時の、Δεが正の液晶組成物の配向は、単一又は複数の化合物（Ｉ）の光重合により形成された重合体（ＰＬ）により誘起され、ＰＬは液晶層中存在してもよいが、その多くは液晶層に接する界面上に存在することが好ましい。
【００２８】
本発明おける上記化合物（Ｉ）は、メソゲン長軸方向に光異性化基又は二量化基の部分構造を有することが好ましい。これにより、本発明における液晶組成物に光照射時をした際に、吸収および光反応がメソゲンに対して平行な向きを向いている分子のみが相対的に反応し、選択的な光異性化又は光二量化反応が促進される。これらの反応を繰り返すことにより、結果的に系全体の液晶組成物の配向軸を一義的に決定される。すなわち、化合物（Ｉ）の分子構造が配向軸を決定する駆動力となる。
【００２９】
したがって、本実施形態の化合物（Ｉ）を用いた液晶組成物によれば、素子の両面又は片面にＰＩ層を設けなくとも液晶分子を配向させる（電圧無印加時における液晶分子の均一水平配向を実現する）ことが可能となる。このように、一般式（Ｉ）で表される化合物は、液晶組成物における液晶分子の水平配向を助けるために好適に使用される。
【００３０】
本発明では、液晶層を特定の構成とすることにより、光源に用いる短波長の可視光線や紫外光などの高エネルギー光線の長時間暴露に耐えうる液晶層を備えた信頼性の高い第一の基板及び第二の基板と液晶層との間のうち少なくとも一方には配向膜を有さない液晶表示素子を提供できる。
【００３１】
また、発光素子は、紫外または可視光を発光する発光素子が好ましい。
【００３２】
図１は、本実施形態で用いられる液晶表示素子の一例の全体を示す斜視図であり、説明のために便宜上各構成要素を離間して記載している。
【００３３】
本発明に係る液晶表示素子は、必要に応じ、バックライトユニット（図示せず）を備えていてもよく、当該バックライトユニットは、光源部（図示せず）と、導光板（図示せず）または光拡散板（図示せず）の役割を果たす導光部と、を有していてもよい。
【００３４】
また、必要により、オーバコート層（図示せず）を、電極層を覆う様に設けることで、電極層やカラーフィルターに含まれる物質が液晶層へ流出することを防止してもよい。
【００３５】
本発明の液晶表示素子では、ＲＧＢ三色画素部を有し、各色層の間の混色を防ぐ目的でブラックマトリックスを設けている。
【００３６】
液晶層はΔεが正の液晶組成物を含むが、さらに後述する添加剤を含んでいてもよい。
【００３７】
Δεが正の液晶組成物は、一般式（２−Ａ）及び（２−Ｂ）で表される群から選ばれる化合物を１種又は２種以上含有するが、Δεの値は、２以上であることが好ましく、低粘度による高速応答性の改善を重視する場合には、４以上であることが好ましく、４．５以上であることが好ましく、４．８以上であることが好ましく、５．１以上であることが好ましく、７以下であることが好ましく、６．５以下であることが好ましく、６．２以下であることが好ましく、５．９以下であることが好ましく、５．６以下であることが好ましく、５．３以下であることが好ましい。低電圧化を重視する場合には、９．５以上であることが好ましく、１０．０以上であることが好ましく、１０．４以上であることが好ましく、１０．８以上であることが好ましく、１１．３以上であることが好ましく、１４．０以下であることが好ましく、１３．５以下であることが好ましく。１３．２以下であることが好ましく、１２．８以下であることが好ましく、１２．４以下であることが好ましく、１２．０以下であることが好ましく、１１．６以下であることが好ましい。
【００３８】
一般式（２−Ａ）及び（２−Ｂ）で表される化合物は、正の誘電率異方性を有し、ネマチック相−等方性液体の転移温度が６０℃以上であることが好ましい。
【００３９】
一般式（２−Ａ）及び一般式（２−Ｂ）中、Ｒ２Ａ１及びＲ２Ｂ１は、相互に独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【００４０】
信頼性を重視する場合にはＲ２Ａ１及びＲ２Ｂ１は、アルキル基であることが好ましく、粘性の低下を重視する場合にはアルケニル基であることが好ましい。
【００４１】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【００４２】
アルケニル基としては、前記式（Ｒ１）から式（Ｒ５）のいずれかで表される基から選ばれることが好ましい。
【００４３】
【化２】
2020204726.tif 000004
【００４４】
各式中の黒点は結合手を表す。
【００４５】
Ｃ２Ａ１及びＣ２Ｂ１は、相互に独立して、Δｎを大きくすることが求められる場合には芳香族であることが好ましく、応答速度を改善するためには脂肪族であることが好ましく、下記の構造を表すことがより好ましい。
【００４６】
【化３】
2020204726.tif 000005
【００４７】
Ｌ２Ａ１及びＬ２Ｂ１は、相互に独立して、単結合、−ＣＨ２Ｏ−、−ＯＣＨ２−、−ＣＦ２Ｏ−又は−ＯＣＦ２−が好ましく、単結合、−ＣＨ２Ｏ−又は−ＣＦ２Ｏ−が好ましく、単結合又は−ＣＦ２Ｏ−が好ましく、環Ｃに挟まれるＬ２は単結合であることが好ましい。
【００４８】
Ｘ２Ａ１及びＸ２Ｂ１は、相互に独立して、−Ｆ、−Ｃｌ、−ＣＦ３又は−ＯＣＦ３であることが好ましく、−Ｆ又は−ＯＣＦ３であることが好ましく、−Ｆであることが好ましい。
【００４９】
Ｙ２Ａ１、Ｙ２Ａ２、Ｙ２Ｂ１及びＹ２Ｂ２は、ともにフッ素原子であるか、同一分子内の一方がフッ素原子で他方が水素原子であることが好ましい。
【００５０】
ｂ２Ａ１及びｂ２Ｂ１は、相互に独立して、１、２又は３であることが好ましく、液晶組成物の液晶相の上限温度を重視する場合には２又は３であることが好ましく、液晶組成物の粘度及び誘電率異方性を重視する場合には、１又は２であることが好ましい。
【００５１】
本発明の組成物において、一般式（２−Ａ）及び／又は一般式（２−Ｂ）で表される化合物の含有量は、低温での溶解性、転移温度、電気的な信頼性、複屈折率、誘電率異方性などの求められる性能に応じて適宜調整する必要がある。
【００５２】
本発明の組成物の総量に対しての一般式（２−Ａ）及び一般式（２−Ｂ）で表される化合物の好ましい含有量の下限値は、１質量％であり、１０質量％であり、２０質量％であり、３０質量％であり、４０質量％であり、５０質量％であり、５５質量％であり、６０質量％であり、６５質量％であり、７０質量％であり、７５質量％であり、８０質量％である。好ましい含有量の上限値は、本発明の組成物の総量に対して、例えば本発明の一つの形態では９５質量％であり、８５質量％であり、７５質量％であり、６５質量％であり、５５質量％であり、４５質量％であり、３５質量％であり、２５質量％である。
【００５３】
本発明の組成物の粘度を低く保ち、応答速度が速い組成物が必要な場合は上記の下限値を低めに、上限値を低めにすることが好ましい。さらに、本発明の組成物のＴＮＩを高く保ち、温度安定性の良い組成物が必要な場合は上記の下限値を低めに、上限値を低めにすることが好ましい。また、駆動電圧を低く保つために誘電率異方性を大きくしたいときは、上記の下限値を高めに、上限値を高めにすることが好ましい。
【００５４】
一般式（２−Ａ）で表される化合物としては、一般式（２―Ａ―１）〜（２―Ａ―２８）で表される化合物が好ましい。
【００５５】
【化４】
2020204726.tif 000006
【００５６】
【化５】
2020204726.tif 000007
【００５７】
【化６】
2020204726.tif 000008
【００５８】
(Ｒ２Ａ１は炭素原子数１から７のアルキル基、炭素原子数１から７のアルコキシ基、又は炭素原子数２から７のアルケニル基を表す。)
一般式（２−Ｂ）で表される化合物としては一般式（２−Ｂ−１）〜（２−Ｂ−５）で表される化合物が好ましい。
【００５９】
【化７】
2020204726.tif 000009
【００６０】
(Ｒ２Ｂ１は炭素原子数１から７のアルキル基、炭素原子数１から７のアルコキシ基又は炭素原子数２から７のアルケニル基を表す。)
一般式（２−Ａ）及び（２−Ｂ）で表される化合物は、どちらか一方の群からのみ選択して用いても良いし、それぞれの群から選択して組合わせて用いることもできる。
液晶組成物の信頼性を重視する場合は、一般式（２−Ａ−１）〜（２−A−１１）、（２−Ａ−１６）〜（２−Ａ−２０）及び一般式（２―Ｂ−１）〜（２−Ｂ−４）で表される群から選択される化合物を用いることが好ましく、中でも一般式（２−Ａ−１）、（２−Ａ−２）、（２−Ａ−４）、（２−Ａ−１７）及び（２−Ａ−２０）で表される群から選択することがより好ましい。低い粘性を重視する場合は、一般式（２−Ａ−１２）〜（２−Ａ−１５）、（２−Ａ−２１）〜（２−Ａ−２８）及び（２―Ｂ−５）〜（２−Ｂ−６）で表される群から選択される化合物を用いることが好ましく、中でも（２−Ａ−１２）、（２−Ａ−１３）、（２−Ａ−２２）、（２−Ａ−２３）及び（２−Ａ−２６）で表される群から選択することがより好ましい。低い粘性を重視しつつ、更にＦＦＳモードにおける透過率向上を重視する場合には、（２−Ａ−１４）、（２−Ａ−１５）、（２−Ａ−２５）、（２−Ａ−２７）及び（２−Ａ−２８）で表される群から選択される化合物を用いることが好ましい。本願発明の液晶表示素子の作製工程におけるＵＶ照射の工程時間を短縮するためには、一般式（２−Ａ−４）〜（２−Ａ−７）、（２−Ａ−２０）及び（２−Ｂ−４）で表される群から選択される化合物を用いることが好ましく、中でも（２−Ａ−４）又は（２−Ａ−２０）から選択される化合物が特に好ましく、これらの群の化合物を用いることによりＵＶ照射時の液晶組成物の劣化や液晶表示素子の電圧保持率の低下、焼付きの発生といった不具合を発生させないか、またはその程度を低減することができる。
【００６１】
一般式（２−Ａ−１）〜（２−A−２８）及び一般式（２―Ｂ−１）〜（２−Ｂ−６）で表される化合物は、液晶表示素子に求める特性に応じて適宜選択し、必要に応じて複数種を組み合わせて用いることができるが、１〜１２種用いることが好ましく、２〜１０種用いることがより好ましく、３〜８種用いることが特に好ましい。液晶組成物中における各化合物単独での好ましい含有量を以下に示す。なお、表中の数字は質量％を意味する。
【００６２】
【表１】
2020204726.tif 000010
【００６３】
【表２】
2020204726.tif 000011
【００６４】
上記含有量を調整した液晶組成物を用いて液晶表示素子を作成すると、第一の基板及び第二の基板と前記液晶層との間のうち少なくとも一方に配向膜を有しない液晶表示素子であっても、発光用ナノ結晶を含有する光変換層をカラーフィルタの替わりに用いた場合において、高い発光効率と色再現性を両立しつつ、高エネルギー光線の照射による液晶層の劣化を抑制または防止することができる。
【００６５】
さらに液晶組成物は、一般式（Ｌ）で表される化合物を１種類又は２種類以上含有することが好ましい。一般式（Ｌ）で表される化合物は誘電的にほぼ中性の化合物（Δεの値が−２〜２）に該当する。このため、分子内に有する、ハロゲン等の極性基の個数を２個以下とした方が好ましく、１個以下とした方が好ましく、有さない方が好ましい。
【００６６】
誘電的に中性の化合物として、さらに一般式（Ｌ）で表される群から選ばれる化合物を含有することが好ましい。
【００６７】
【化８】
2020204726.tif 000012
【００６８】
（一般式（Ｌ）において、ＲＬ１およびＲＬ２は、それぞれ独立して、炭素原子数１〜７のアルキル基を表すが、基中に存在する任意の１個または隣接しない２個以上の−ＣＨ２−は、それぞれ独立して、−ＣＨ＝ＣＨ−、−Ｃ≡Ｃ−、−Ｏ−、−ＣＯ−、−ＣＯＯ−または−ＯＣＯ−で置換されてもよく、  ｎＬ１は、０、１、２または３を表し、ＡＬ１、ＡＬ２およびＡＬ３は、それぞれ独立して、
（ａ）  １，４−シクロヘキシレン基（この基中に存在する任意の１個または隣接しない２個以上の−ＣＨ２−は、−Ｏ−で置換されてもよい。）、
（ｂ）  １，４−フェニレン基（この基中に存在する任意の１個または隣接しない２個以上の−ＣＨ＝は、−Ｎ＝で置換されてもよい。）、および
（ｃ）  ナフタレン−２，６−ジイル基、１，２，３，４−テトラヒドロナフタレン−２，６−ジイル基またはデカヒドロナフタレン−２，６−ジイル基（これらの基中に存在する任意の１個または隣接しない２個以上の−ＣＨ＝は、−Ｎ＝で置換されてもよい。）
からなる群より選ばれる基を表し、前記基（ａ）、基（ｂ）および基（ｃ）は、それぞれ独立して、シアノ基、フッ素原子または塩素原子で置換されてもよく、ＺＬ１およびＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−または−Ｃ≡Ｃ−を表し、ｎＬ１が２以上の場合は、ＡＬ２およびＺＬ２は、それぞれ互いに同一であっても異なっていてもよい。）
【００６９】
一般式（Ｌ）で表される化合物は、誘電的にほぼ中性の化合物（Δεの値が−２〜２）に該当する。かかる化合物は、１種を単独で用いてもよいが、組み合わせて使用することもできる。組み合わせる化合物の種類は、特に限定されないが、低温での溶解性、転移温度、電気的な信頼性、複屈折率などの所望の性能に応じて適宜選択される。使用する化合物の種類は、例えば、１種類であり、３種類であり、４種類であり、５種類であり、６種類であり、７種類であり、８種類であり、９種類であり、１０種類以上である。
【００７０】
液晶組成物中に含まれる一般式（Ｌ）で表される化合物の量は、低温での溶解性、転移温度、電気的な信頼性、複屈折率、プロセス適合性、滴下痕、焼き付き、誘電率異方性などの求められる性能に応じて適宜調整される。
【００７１】
その好ましい下限値は、１質量％、１０質量％、２０質量％、３０質量％、４０質量％、５０質量％、５５質量％、６０質量％、６５質量％、７０質量％、７５質量％、８０質量％である。一方、その好ましい上限値は、９５質量％、８５質量％、７５質量％、６５質量％、５５質量％、４５質量％、３５質量％、２５質量％である。
【００７２】
液晶組成物の粘度（η）を低く保ち、応答速度を高める場合は、一般式（Ｌ）で表される化合物の量は、下限値が高くかつ上限値も高いことが好ましい。さらに、液晶組成物のＴｎｉを高く保ち、温度安定性を改善する場合は、その量は下限値が高くかつ上限値も高いことが好ましい。また、液晶表示素子の駆動電圧を低く保つため、液晶組成物のΔεを大きくする場合は、その量は下限値が低くかつ上限値も低いことが好ましい。
【００７３】
信頼性を重視する場合は、ＲＬ１およびＲＬ２は、それぞれ独立して、アルキル基が好ましく、化合物の揮発性を低減させることを重視する場合は、ＲＬ１およびＲＬ２は、それぞれ独立して、アルコキシ基が好ましく、粘性の低下を重視する場合は、ＲＬ１およびＲＬ２のうちの少なくとも一方は、アルケニル基が好ましい。
【００７４】
一般式（Ｌ）で表される化合物中に存在するハロゲン原子の数は、０、１、２または３個であることが好ましく、０または１個であることがより好ましい。また、他の液晶分子との相溶性を重視する場合は、ハロゲン原子の数は、１個であることが好ましい。
【００７５】
また、それらが結合する環構造がベンゼン環（芳香族環）である場合は、ＲＬ１およびＲＬ２は、それぞれ独立して、直鎖状の炭素原子数１〜５のアルキル基、直鎖状の炭素原子数１〜４のアルコキシ基、または炭素原子数４〜５のアルケニル基が好ましい。
【００７６】
それらが結合する環構造がシクロヘキサン環、ピラン環、ジオキサン環のような飽和した環構造の場合は、ＲＬ１およびＲＬ２は、それぞれ独立して、直鎖状の炭素原子数１〜５のアルキル基、直鎖状の炭素原子数１〜４のアルコキシ基、または直鎖状の炭素原子数２〜５のアルケニル基が好ましい。
【００７７】
ネマチック相を安定化させるためには、ＲＬ１およびＲＬ２は、それぞれ独立して、炭素原子および酸素原子（存在する場合）の合計が５以下であることが好ましく、直鎖状であることも好ましい。
【００７８】
アルケニル基としては、下記式（Ｒ１）〜（Ｒ５）で表される群から選ばれる基が好ましい。
【００７９】
【化９】
2020204726.tif 000013
【００８０】
各式中の黒点は結合手を表す。
【００８１】
ｎＬ１は、液晶分子の応答速度を重視する場合は０が好ましく、液晶分子のネマチック相の上限温度を改善する場合は２または３が好ましく、これらのバランスをとる場合は１が好ましい。また、液晶組成物として求められる特性を満たすためには、ｎＬ１が異なる値の化合物を組み合わせることが好ましい。
【００８２】
ＡＬ１、ＡＬ２およびＡＬ３は、それぞれ独立して、液晶分子のΔｎを大きくする場合は芳香族基が好ましく、液晶分子の応答速度を改善する場合は脂肪族基が好ましい。
【００８３】
かかる芳香族基または脂肪族基としては、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基、または１，２，３，４−テトラヒドロナフタレン−２，６−ジイル基が好ましく、下記化５４で表される構造がより好ましく、トランス−１，４−シクロへキシレン基または１，４−フェニレン基がさらに好ましい。
【００８４】
【化１０】
2020204726.tif 000014
【００８５】
ＺＬ１およびＺＬ２は、それぞれ独立して、液晶分子の応答速度を重視する場合は単結合が好ましい。
【００８６】
一般式（Ｌ）で表される化合物は、下記一般式（Ｌ−１）〜（Ｌ−７）で表される化合物であることが好ましい。
【００８７】
一般式（Ｌ−１）で表される化合物は、下記の化合物である。
【００８８】
【化１１】
2020204726.tif 000015
【００８９】
式中、ＲＬ１１およびＲＬ１２は、それぞれ一般式（Ｌ）におけるＲＬ１およびＲＬ２と同じ意味を表す。
【００９０】
ＲＬ１１およびＲＬ１２は、それぞれ独立して、直鎖状の炭素原子数１〜５のアルキル基、直鎖状の炭素原子数１〜４のアルコキシ基、または直鎖状の炭素原子数２〜５のアルケニル基が好ましい。
【００９１】
一般式（Ｌ−１）で表される化合物は、１種を単独で使用することもできるが、２種以上を組み合わせて使用することもできる。組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類であり、５種類以上である。
【００９２】
液晶組成物中に含まれる一般式（Ｌ−１）で表される化合物の量は、次の通りであることが好ましい。すなわち、その好ましい下限値は、１質量％、２質量％、３質量％、５質量％、７質量％、１０質量％、１５質量％、２０質量％、２５質量％、３０質量％、３５質量％、４０質量％、４５質量％、５０質量％、５５質量％である。一方、その好ましい上限値は、９５質量％、９０質量％、８５質量％、８０質量％、７５質量％、７０質量％、６５質量％、６０質量％、５５質量％、５０質量％、４５質量％、４０質量％、３５質量％、３０質量％、２５質量％である。
【００９３】
液晶組成物の粘度（η）を低く保ち、応答速度を高める場合は、一般式（Ｌ−１）で表される化合物の量は、下限値が高くかつ上限値も高いことが好ましい。さらに、液晶組成物のＴｎｉを高く保ち、温度安定性を改善する場合は、その量は下限値が中庸かつ上限値も中庸であることが好ましい。また、液晶表示素子の駆動電圧を低く保つため、液晶組成物のΔεを大きくする場合は、その量は下限値が低くかつ上限値も低いことが好ましい。
【００９４】
一般式（Ｌ−１）で表される化合物は、下記一般式（Ｌ−１−１）で表される化合物であることが好ましい。
【００９５】
【化１２】
2020204726.tif 000016
【００９６】
式中、ＲＬ１２は、一般式（Ｌ−１）における意味と同じ意味を表す。
【００９７】
一般式（Ｌ−１−１）で表される化合物は、下記式（Ｌ−１−１．１）〜（Ｌ−１−１．３）で表される化合物であることが好ましく、式（Ｌ−１−１．２）または式（Ｌ−１−１．３）で表される化合物であることがより好ましく、式（Ｌ−１−１．３）で表される化合物であることが特に好ましい。式（Ｌ−１−１．３）で表される化合物を用いると、液晶組成物に低い粘性と高い弾性定数を与えることができ表示素子の高速応答化に有利であるだけでなく、製造工程でのUV照射によるアルケニル化合物特有の劣化が無く、表示品位や信頼性の低下を抑える事ができる点でも好ましい。
【００９８】
【化１３】
2020204726.tif 000017
【００９９】
液晶組成物中に含まれる式（Ｌ−１−１．３）で表される化合物の量は、次の通りであることが好ましい。すなわち、その好ましい下限値は、１質量％、２質量％、３質量％、５質量％、７質量％、１０質量％である。一方、その好ましい上限値は、２０質量％、１５質量％、１３質量％、１０質量％、８質量％、７質量％、６質量％、５質量％、３質量％である。
【０１００】
一般式（Ｌ−１）で表される化合物は、下記一般式（Ｌ−１−２）で表される化合物であることが好ましい。
【０１０１】
【化１４】
2020204726.tif 000018
【０１０２】
式中、ＲＬ１２は、一般式（Ｌ−１）における意味と同じ意味を表す。
【０１０３】
液晶組成物中に含まれる一般式（Ｌ−１−２）で表される化合物の量は、次の通りであることが好ましい。すなわち、その好ましい下限値は、１質量％、５質量％、１０質量％、である。一方、その好ましい上限値は、６０質量％、５４質量％、４８質量％、４２質量％、３６質量％、３０質量％、２４質量％、２０質量％、１８質量％、１５質量％である。
【０１０４】
一般式（Ｌ−１−２）で表される化合物は、下記式（Ｌ−１−２．１）〜（Ｌ−１−２．４）で表される化合物であることが好ましく、式（Ｌ−１−２．２）〜（Ｌ−１−２．４）で表される化合物であることがより好ましい。特に、式（Ｌ−１−２．２）で表される化合物は、液晶組成物の応答速度を改善する効果が高いため好ましく、組成物中における含有量の上限を２４重量％以下に抑えることで、製造工程でのUV照射によるアルケニル化合物特有の劣化が抑制され、表示品位や信頼性の低下も抑える事ができる点でも好ましい。
【０１０５】
また、液晶組成物の応答速度よりもＴｎｉの向上を求める場合は、式（Ｌ−１−２．３）または式（Ｌ−１−２．４）で表される化合物を用いることが好ましい。液晶組成物中に含まれる式（Ｌ−１−２．３）または式（Ｌ−１−２．４）で表される化合物の量は、低温での溶解度を高くするために３０質量％未満にすることが好ましい。
【０１０６】
【化１５】
2020204726.tif 000019
【０１０７】
一般式（Ｌ−１）で表される化合物は、下記一般式（Ｌ−１−３）で表される化合物であることが好ましい。
【０１０８】
【化１６】
2020204726.tif 000020
【０１０９】
式中、ＲＬ１３およびＲＬ１４は、それぞれ独立して、炭素原子数１〜８のアルキル基または炭素原子数１〜８のアルコキシ基を表す。
【０１１０】
ＲＬ１３およびＲＬ１４は、それぞれ独立して、直鎖状の炭素原子数１〜５のアルキル基、直鎖状の炭素原子数１〜４のアルコキシ基、または直鎖状の炭素原子数２〜５のアルケニル基が好ましい。
【０１１１】
液晶組成物中に含まれる一般式（Ｌ−１−３）で表される化合物の量は、次の通りであることが好ましい。すなわち、その好ましい下限値は、１質量％、５質量％、１０質量％、１３質量％、１５質量％、１７質量％、２０質量％、２３質量％、２５質量％、３０質量％である。一方、その好ましい上限値は、６０質量％、５５質量％、５０質量％、４５質量％、４０質量％、３７質量％、３５質量％、３３質量％、３０質量％、２７質量％、２５質量％、２３質量％、２０質量％、１７質量％、１５質量％、１３質量％、１０質量％である。
【０１１２】
一般式（Ｌ−１−３）で表される化合物は、下記式（Ｌ−１−３．１）〜（Ｌ−１−３．４）または式（Ｌ−１−３．１１）〜（Ｌ−１−３．１３）で表される化合物であることが好ましく、式（Ｌ−１−３．１）、式（Ｌ−１−３．３）または式（Ｌ−１−３．４）で表される化合物であることがより好ましい。特に、式（Ｌ−１−３．１）で表される化合物は、液晶組成物の応答速度を改善する効果が高いため好ましく、誘電的に負の液晶組成物に用いる場合には、式（Ｌ−１−１．３）と組合せて用いることでさらに応答速度が速く、ＵＶ工程に起因した表示品位や信頼性の低下が抑制された表示素子が得られるのでより好ましい。誘電的に正の液晶組成物に用いる場合、及び／又は２４質量％以下の式（Ｌ−１−２．２）と組合せて用いることで、さらに応答速度が速く、表示品位や信頼性の低下が抑制された表示素子が得られるので好ましい。
【０１１３】
また、液晶組成物の応答速度よりも高いＴｎｉの向上を求める場合は、式（Ｌ−１−３．３）、式（Ｌ−１−３．４）、式（Ｌ−１−３．１１）または式（Ｌ−１−３．１２）で表される化合物を用いることが好ましい。液晶組成物中に含まれる式（Ｌ−１−３．３）、式（Ｌ−１−３．４）、式（Ｌ−１−３．１１）および式（Ｌ−１−３．１２）で表される化合物の合計量は、低温での溶解度を高くするために２０％未満にすることが好ましい。
【０１１４】
【化１７】
2020204726.tif 000021
【０１１５】
一般式（Ｌ−１）で表される化合物は、下記一般式（Ｌ−１−４）または（Ｌ−１−５）で表される化合物であることが好ましい。
【０１１６】
【化１８】
2020204726.tif 000022
【０１１７】
式中、ＲＬ１５およびＲＬ１６は、それぞれ独立して、炭素原子数１〜８のアルキル基または炭素原子数１〜８のアルコキシ基を表す。
【０１１８】
ＲＬ１５およびＲＬ１６は、それぞれ独立して、直鎖状の炭素原子数１〜５のアルキル基、直鎖状の炭素原子数１〜４のアルコキシ基、または直鎖状の炭素原子数２〜５のアルケニル基が好ましい。
【０１１９】
液晶組成物中に含まれる一般式（Ｌ−１−４）で表される化合物の量は、次の通りであることが好ましい。すなわち、その好ましい下限値は、１質量％、５質量％、１０質量％、１３質量％、１５質量％、１７質量％、２０質量％である。一方、その好ましい上限値は、２５質量％、２３質量％、２０質量％、１７質量％、１５質量％、１３質量％、１０質量％である。
【０１２０】
液晶組成物中に含まれる一般式（Ｌ−１−５）で表される化合物の量は、次の通りであることが好ましい。すなわち、その好ましい下限値は、１質量％、５質量％、１０質量％、１３質量％、１５質量％、１７質量％、２０質量％である。一方、その好ましい上限値は、２５質量％、２３質量％、２０質量％、１７質量％、１５質量％、１３質量％、１０質量％である。
【０１２１】
一般式（Ｌ−１−４）または（Ｌ−１−５）で表される化合物は、下記式（Ｌ−１−４．１）〜（Ｌ−１−４．３）または式（Ｌ−１−５．１）〜（Ｌ−１−５．３）で表される化合物であることが好ましく、式（Ｌ−１−４．２）または式（Ｌ−１−５．２）で表される化合物であることがより好ましい。
【０１２２】
【化１９】
2020204726.tif 000023
【０１２３】
一般式（Ｌ−１）で表される化合物は、式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）および式（Ｌ−１−３．１２）で表される化合物から選ばれる２種以上を組み合わせることが好ましく、式（Ｌ−１−１．３）、式（Ｌ−１−２．２）、式（Ｌ−１−３．１）、式（Ｌ−１−３．３）、式（Ｌ−１−３．４）および式（Ｌ−１−４．２）で表される化合物から選ばれる２種以上を組み合わせることがより好ましい。
【０１２４】
液晶組成物の信頼性を重視する場合は、式（Ｌ−１−３．１）、式（Ｌ−１−３．３）および式（Ｌ−１−３．４）で表される化合物から選ばれる２種以上を組み合わせることが好ましく、液晶組成物の応答速度を重視する場合は、式（Ｌ−１−１．３）および式（Ｌ−１−２．２）で表される化合物から選ばれる２種以上を組み合わせることが好ましい。
【０１２５】
一般式（Ｌ−１）で表される化合物は、下記一般式（Ｌ−１−６）で表される化合物であることも好ましい。
【０１２６】
【化２０】
2020204726.tif 000024
【０１２７】
式中、ＲＬ１７およびＲＬ１８は、それぞれ独立して、メチル基または水素原子を表す。
【０１２８】
液晶組成物中に含まれる一般式（Ｌ−１−６）で表される化合物の量は、次の通りであることが好ましい。すなわち、その好ましい下限値は、１質量％、５質量％、１０質量％、１５質量％、１７質量％、２０質量％、２３質量％、２５質量％、２７質量％、３０質量％、３５質量％である。一方、その好ましい上限値は、６０質量％、５５質量％、５０質量％、４５質量％、４２質量％、４０質量％、３８質量％、３５質量％、３３質量％、３０質量％である。
【０１２９】
一般式（Ｌ−１−６）で表される化合物は、下記式（Ｌ−１−６．１）〜（Ｌ−１−６．３）で表される化合物であることが好ましい。
【０１３０】
【化２１】
2020204726.tif 000025
【０１３１】
一般式（Ｌ−２）で表される化合物は、下記の化合物である。
【０１３２】
【化２２】
2020204726.tif 000026
【０１３３】
式中、ＲＬ２１およびＲＬ２２は、それぞれ一般式（Ｌ）におけるＲＬ１およびＲＬ２と同じ意味を表す。
【０１３４】
ＲＬ２１は、炭素原子数１〜５のアルキル基または炭素原子数２〜５のアルケニル基が好ましい。
【０１３５】
ＲＬ２２は、炭素原子数１〜５のアルキル基、炭素原子数４〜５のアルケニル基または炭素原子数１〜４のアルコキシ基が好ましい。
【０１３６】
一般式（Ｌ−２）で表される化合物は、１種を単独で使用することもできるが、２以上を組み合わせて使用することもできる。組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類であり、５種類以上である。
【０１３７】
液晶組成物中に含まれる一般式（Ｌ−２）で表される化合物の量は、次の通りであることが好ましい。すなわち、その好ましい下限値は、１質量％、２質量％、３質量％、５質量％、７質量％、１０質量％である。一方、その好ましい上限値は、２０質量％、１５質量％、１３質量％、１０質量％、８質量％、７質量％、６質量％、５質量％、３質量％である。
【０１３８】
液晶分子の低温での溶解性を重視する場合は、一般式（Ｌ−２）で表される化合物の量を多めに設定すると効果が高く、液晶組成物の応答速度を重視する場合は、その量を少なめに設定すると効果が高い。さらに、滴下痕や焼き付き特性を改良する場合は、一般式（Ｌ−２）で表される化合物の量を、前記範囲の中間に設定することが好ましい。
【０１３９】
一般式（Ｌ−２）で表される化合物は、下記式（Ｌ−２．１）〜（Ｌ−２．６）で表される化合物であることが好ましく、式（Ｌ−２．１）、式（Ｌ−２．３）、式（Ｌ−２．４）または式（Ｌ−２．６）で表される化合物であることがより好ましい。
【０１４０】
【化２３】
2020204726.tif 000027
【０１４１】
一般式（Ｌ−３）で表される化合物は、下記の化合物である。
【０１４２】
【化２４】
2020204726.tif 000028
【０１４３】
式中、ＲＬ３１およびＲＬ３２は、それぞれ一般式（Ｌ）におけるＲＬ１およびＲＬ２と同じ意味を表す。
【０１４４】
ＲＬ３１およびＲＬ３２は、それぞれ独立して、炭素原子数１〜５のアルキル基、炭素原子数４〜５のアルケニル基、または炭素原子数１〜４のアルコキシ基が好ましい。
【０１４５】
一般式（Ｌ−３）で表される化合物は、１種を単独で使用することもできるが、２種以上を組み合わせて使用することもできる。組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類であり、５種類以上である。
【０１４６】
液晶組成物中に含まれる一般式（Ｌ−３）で表される化合物の量は、次の通りであることが好ましい。すなわち、その好ましい下限値は、１質量％、２質量％、３質量％、５質量％、７質量％、１０質量％である。一方、その好ましい上限値は、２０質量％、１５質量％、１３質量％、１０質量％、８質量％、７質量％、６質量％、５質量％、３質量％である。
【０１４７】
なお、高い複屈折率を得る場合は、一般式（Ｌ−３）で表される化合物の量を多めに設定すると効果が高く、高いＴｎｉを重視する場合は、その量を少なめに設定すると効果が高い。さらに、滴下痕や焼き付き特性を改良する場合は、一般式（Ｌ−３）で表される化合物の量を、前記範囲の中間に設定することが好ましい。
【０１４８】
一般式（Ｌ−３）で表される化合物は、下記式（Ｌ−３．１）〜（Ｌ−３．４）、式（Ｌ−３．６）または式（Ｌ−３．７）で表される化合物であることが好ましく、式（Ｌ−３．２）〜（Ｌ−３．４）、式（Ｌ−３．６）または式（Ｌ−３．７）で表される化合物であることが好ましい。
【０１４９】
【化２５】
2020204726.tif 000029
【０１５０】
一般式（Ｌ−４）で表される化合物は、下記の化合物である。
【０１５１】
【化２６】
2020204726.tif 000030
【０１５２】
式中、ＲＬ４１およびＲＬ４２は、それぞれ一般式（Ｌ）におけるＲＬ１およびＲＬ２と同じ意味を表す。
【０１５３】
ＲＬ４１は、炭素原子数１〜５のアルキル基または炭素原子数２〜５のアルケニル基が好ましい。
【０１５４】
ＲＬ４２は、炭素原子数１〜５のアルキル基、炭素原子数４〜５のアルケニル基または炭素原子数１〜４のアルコキシ基が好ましい。
【０１５５】
一般式（Ｌ−４）で表される化合物は、１種を単独で使用することもできるが、２種以上を組み合わせて使用することもできる。組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類であり、５種類以上である。
【０１５６】
液晶組成物中に含まれる一般式（Ｌ−４）で表される化合物の量は、低温での溶解性、転移温度、電気的な信頼性、複屈折率、プロセス適合性、滴下痕、焼き付き、誘電率異方性などの求められる性能に応じて適宜調整される。
【０１５７】
その好ましい下限値は、１質量％、２質量％、３質量％、５質量％、７質量％、１０質量％、１４質量％、１６質量％、２０質量％、２３質量％、２６質量％、３０質量％、３５質量％、４０質量％である。一方、その好ましい上限値は、５０質量％、４０質量％、３５質量％、３０質量％、２０質量％、１５質量％、１０質量％、５質量％である。
【０１５８】
一般式（Ｌ−４）で表される化合物は、下記式（Ｌ−４．１）〜（Ｌ−４．３）で表される化合物であることが好ましい。
【０１５９】
【化２７】
2020204726.tif 000031
【０１６０】
低温での溶解性、転移温度、電気的な信頼性、複屈折率などの求められる性能に応じて、液晶組成物は、式（Ｌ−４．１）で表される化合物のみを含んでも、式（Ｌ−４．２）で表される化合物のみを含んでも、式（Ｌ−４．１）で表される化合物および式（Ｌ−４．２）で表される化合物の双方を含んでもよく、式（Ｌ−４．１）〜（Ｌ−４．３）で表される化合物の全てを含んでもよい。
【０１６１】
一般式（Ｌ−４）で表される化合物は、下記式（Ｌ−４．４）〜（Ｌ−４．６）で表される化合物であることも好ましく、式（Ｌ−４．４）で表される化合物であることがより好ましい。
【０１６２】
【化２８】
2020204726.tif 000032
【０１６３】
低温での溶解性、転移温度、電気的な信頼性、複屈折率などの求められる性能に応じて、液晶組成物は、式（Ｌ−４．４）で表される化合物のみを含んでも、式（Ｌ−４．５）で表される化合物のみを含んでもよく、式（Ｌ−４．４）で表される化合物および式（Ｌ−４．５）で表される化合物の双方を含んでもよい。
【０１６４】
一般式（Ｌ−４）で表される化合物は、下記式（Ｌ−４．７）〜（Ｌ−４．１０）で表される化合物であることも好ましく、式（Ｌ−４．９）で表される化合物がより好ましい。
【０１６５】
【化２９】
2020204726.tif 000033
【０１６６】
一般式（Ｌ−５）で表される化合物は、下記の化合物である。
【０１６７】
【化３０】
2020204726.tif 000034
【０１６８】
式中、ＲＬ５１およびＲＬ５２は、それぞれ一般式（Ｌ）におけるＲＬ１およびＲＬ２と同じ意味を表す。
【０１６９】
ＲＬ５１は、炭素原子数１〜５のアルキル基または炭素原子数２〜５のアルケニル基が好ましい。
【０１７０】
ＲＬ５２は、炭素原子数１〜５のアルキル基、炭素原子数４〜５のアルケニル基、または炭素原子数１〜４のアルコキシ基が好ましい。
【０１７１】
一般式（Ｌ−５）で表される化合物は、１種を単独で使用することもできるが、２種以上を組み合わせて使用することもできる。組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類であり、５種類以上である。
【０１７２】
液晶組成物中に含まれる一般式（Ｌ−５）で表される化合物の量は、低温での溶解性、転移温度、電気的な信頼性、複屈折率、プロセス適合性、滴下痕、焼き付き、誘電率異方性などの求められる性能に応じて適宜調整される。
【０１７３】
その好ましい下限値は、１質量％、２質量％、３質量％、５質量％、７質量％、１０質量％、１４質量％、１６質量％、２０質量％、２３質量％、２６質量％、３０質量％、３５質量％、４０質量％である。一方、その好ましい上限値は、５０質量％、４０質量％、３５質量％、３０質量％、２０質量％、１５質量％、１０質量％、５質量％である。
【０１７４】
一般式（Ｌ−５）で表される化合物は、下記式（Ｌ−５．１）または式（Ｌ−５．２）で表される化合物であることが好ましく、式（Ｌ−５．１）で表される化合物であることがより好ましい。
【０１７５】
【化３１】
2020204726.tif 000035
【０１７６】
一般式（Ｌ−５）で表される化合物は、下記式（Ｌ−５．３）または式（Ｌ−５．４）で表される化合物であることも好ましい。
【０１７７】
【化３２】
2020204726.tif 000036
【０１７８】
一般式（Ｌ−５）で表される化合物は、下記式（Ｌ−５．５）〜（Ｌ−５．７）で表される化合物であることも好ましく、式（Ｌ−５．７）で表される化合物であることがより好ましい。
【０１７９】
【化３３】
2020204726.tif 000037
【０１８０】
一般式（Ｌ−６）で表される化合物は、下記の化合物である。
【０１８１】
【化３４】
2020204726.tif 000038
【０１８２】
式中、ＲＬ６１およびＲＬ６２は、それぞれ一般式（Ｌ）におけるＲＬ１およびＲＬ２と同じ意味を表し、ＸＬ６１およびＸＬ６２は、水素原子であるか又はいずれか一方がフッ素原子を表す。
ＲＬ６１およびＲＬ６２は、それぞれ独立して、炭素原子数１〜５のアルキル基または炭素原子数２〜５のアルケニル基が好ましいく、ＸＬ６１およびＸＬ６２のうちの一方がフッ素原子、他方が水素原子であることが好ましく、ＸＬ６２がフッ素原子であることがより好ましい。
【０１８３】
一般式（Ｌ−６）で表される化合物は、１種を単独で使用することもできるが、２種以上を組み合わせて使用することもできる。組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類であり、５種類以上である。また、一般式（Ｌ−６）で表される群から化合物は、本願発明の液晶表示素子の作製工程におけるＵＶ照射の工程時間を短縮するためにも好ましい。これによりＵＶ照射時の液晶組成物の劣化や液晶表示素子の電圧保持率の低下、焼付きの発生といった不具合を発生させないか、またはその程度を低減することができる。
【０１８４】
液晶組成物中に含まれる一般式（Ｌ−６）で表される化合物の量は、次の通りであることが好ましい。すなわち、その好ましい下限値は、１質量％、２質量％、３質量％、５質量％、７質量％、１０質量％、１４質量％、１６質量％、２０質量％、２３質量％、２６質量％、３０質量％、３５質量％、４０質量％である。一方、その好ましい上限値は、５０質量％、４０質量％、３５質量％、３０質量％、２０質量％、１５質量％、１０質量％、５質量％である。
【０１８５】
なお、Δｎを大きくすることに重点を置く場合は、一般式（Ｌ−６）で表される化合物の量を多くした方が好ましく、低温での析出に重点を置いた場合は、その量を少なくした方が好ましい。
【０１８６】
一般式（Ｌ−６）で表される化合物は、下記式（Ｌ−６．１）〜（Ｌ−６．９）で表される化合物であることが好ましい。
【０１８７】
【化３５】
2020204726.tif 000039
【０１８８】
組み合わせる化合物の種類は、特に限定されないが、１種〜３種を用いることが好ましく、１種〜４種を用いることがより好ましい。また、選択する化合物の分子量分布が広いことも溶解性に有効であるため、例えば、式（Ｌ−６．１）および式（Ｌ−６．２）で表される化合物から１種と、式（Ｌ−６．４）および式（Ｌ−６．５）で表される化合物から１種と、式（Ｌ−６．６）および式（Ｌ−６．７）で表される化合物から１種と、式（Ｌ−６．８）および式（Ｌ−６．９）で表される化合物から１種とを選択し、これらを適宜組み合わせることが好ましい。中でも、式（Ｌ−６．１）、式（Ｌ−６．３）、式（Ｌ−６．４）、式（Ｌ−６．６）および式（Ｌ−６．９）で表される化合物の組み合わせがより好ましい。
【０１８９】
一般式（Ｌ−６）で表される化合物は、下記式（Ｌ−６．１０）〜（Ｌ−６．１７）で表される化合物であることも好ましく、式（Ｌ−６．１１）で表される化合物であることがより好ましい。
【０１９０】
【化３６】
2020204726.tif 000040
【０１９１】
一般式（Ｌ−７）で表される化合物は、下記の化合物である。
【０１９２】
【化３７】
2020204726.tif 000041
【０１９３】
式中、ＲＬ７１およびＲＬ７２は、それぞれ一般式（Ｌ）におけるＲＬ１およびＲＬ２と同じ意味を表す。
【０１９４】
ＡＬ７１およびＡＬ７２は、それぞれ一般式（Ｌ）におけるＡＬ２およびＡＬ３と同じ意味を表す。ただし、ＡＬ７１およびＡＬ７２中に存在する任意の水素原子は、フッ素原子で置換されてもよい。
【０１９５】
ＺＬ７１は、一般式（Ｌ）におけるＺＬ２と同じ意味を表す。
【０１９６】
ＸＬ７１およびＸＬ７２は、それぞれ独立して、フッ素原子または水素原子を表す。
【０１９７】
式中、ＲＬ７１およびＲＬ７２は、それぞれ独立して、炭素原子数１〜５のアルキル基、炭素原子数２〜５のアルケニル基、または炭素原子数１〜４のアルコキシ基が好ましい。
【０１９８】
ＡＬ７１およびＡＬ７２は、それぞれ独立して、１，４−シクロヘキシレン基または１，４−フェニレン基が好ましい。ただし、ＡＬ７１およびＡＬ７２中に存在する任意の水素原子は、フッ素原子で置換されてもよい。
【０１９９】
ＺＬ７１は、単結合またはＣＯＯ−が好ましく、単結合がより好ましい。
【０２００】
ＸＬ７１およびＸＬ７２は、それぞれ水素原子が好ましい。
【０２０１】
組み合わせる化合物の種類は、特に限定されないが、低温での溶解性、転移温度、電気的な信頼性、複屈折率などの求められる性能に応じて適宜選択される。使用する化合物の種類は、例えば、１種類であり、２種類であり、３種類であり、４種類である。
【０２０２】
液晶組成物中に含まれる一般式（Ｌ−７）で表される化合物の量は、低温での溶解性、転移温度、電気的な信頼性、複屈折率、プロセス適合性、滴下痕、焼き付き、誘電率異方性などの求められる性能に応じて適宜調整される。
【０２０３】
その好ましい下限値は、１質量％、２質量％、３質量％、５質量％、７質量％、１０質量％、１４質量％、１６質量％、２０質量％である。一方、その好ましい上限値は、３０質量％、２５質量％、２３質量％、２０質量％、１８質量％、１５質量％、１０質量％、５質量％である。
【０２０４】
液晶組成物の高いＴｎｉが要求される場合は、一般式（Ｌ−７）で表される化合物の量を多めにすることが好ましく、低粘度であることが望まれる場合は、その量を少なめにすることが好ましい。
【０２０５】
一般式（Ｌ−７）で表される化合物は、下記式（Ｌ−７．１）〜（Ｌ−７．４）で表される化合物であることが好ましく、式（Ｌ−７．２）で表される化合物であることがより好ましい。
【０２０６】
【化３８】
2020204726.tif 000042
【０２０７】
一般式（Ｌ−７）で表される化合物は、下記式（Ｌ−７．１１）〜（Ｌ−７．１３）で表される化合物であることも好ましく、式（Ｌ−７．１１）で表される化合物であることがより好ましい。
【０２０８】
【化３９】
2020204726.tif 000043
【０２０９】
一般式（Ｌ−７）で表される化合物は、下記式（Ｌ−７．２１）〜（Ｌ−７．２３）で表される化合物であることも好ましく、式（Ｌ−７．２１）で表される化合物であることがより好ましい。
【０２１０】
【化４０】
2020204726.tif 000044
【０２１１】
一般式（Ｌ−７）で表される化合物は、下記式（Ｌ−７．３１）〜（Ｌ−７．３４）で表される化合物であることも好ましく、式（Ｌ−７．３１）または式（Ｌ−７．３２）で表される化合物であることがより好ましい。
【０２１２】
【化４１】
2020204726.tif 000045
【０２１３】
また、一般式（Ｌ−７）で表される化合物は、下記式（Ｌ−７．４１）〜（Ｌ−７．４４）で表される化合物であることも好ましく、式（Ｌ−７．４１）または式（Ｌ−７．４２）で表される化合物であることがより好ましい。
【０２１４】
【化４２】
2020204726.tif 000046
【０２１５】
さらに、一般式（Ｌ−７）で表される化合物は、下記式（Ｌ−７．５１）〜（Ｌ−７．５３）で表される化合物であることも好ましい。
【０２１６】
【化４３】
2020204726.tif 000047
【０２１７】
誘電的に正の液晶組成物を用いる場合、該液晶組成物は誘電的に正の化合物（Δεが＋２以上）を１種類又は２種類以上含有する以外に、誘電的に負（Δεが−２より大きく＋２より小さい）の化合物を１種類又は２種類以上含有することができる。この場合も、誘電的に正の化合物は一般式（２−Ａ）及び一般式（２−Ｂ）で表される群から選択される化合物を用いることが好ましい。更に、一般式（Ｌ）で表される誘電的に中性の化合物を少なくとも１種類含有する事がより好ましい。誘電的に正と負の化合物を組合わせると、液晶組成物の平均誘電率を増大させることができる。
【０２１８】
本発明に係る液晶表示素子の液晶層に用いる組成物は、分子内に過酸（−ＣＯ−ＯＯ−）構造等の酸素原子同士が結合した構造を持つ化合物を含有しないことが好ましい。
【０２１９】
組成物の信頼性及び長期安定性を重視する場合にはカルボニル基を有する化合物の含有量を前記組成物の総質量に対して５％以下とすることが好ましく、３％以下とすることがより好ましく、１％以下とすることが更に好ましく、実質的に含有しないことが最も好ましい。
【０２２０】
ＵＶ照射による安定性を重視する場合、塩素原子が置換している化合物の含有量を前記組成物の総質量に対して１５％以下とすることが好ましく、１０％以下とすることが好ましく、８％以下とすることが好ましく、５％以下とすることがより好ましく、３％以下とすることが好ましく、実質的に含有しないことが更に好ましい。
【０２２１】
分子内の環構造がすべて６員環である化合物の含有量を多くすることが好ましく、分子内の環構造がすべて６員環である化合物の含有量を前記組成物の総質量に対して８０％以上とすることが好ましく、９０％以上とすることがより好ましく、９５％以上とすることが更に好ましく、実質的に分子内の環構造がすべて６員環である化合物のみで組成物を構成することが最も好ましい。
【０２２２】
組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０％以下とすることが好ましく、８％以下とすることが好ましく、５％以下とすることがより好ましく、３％以下とすることが好ましく、実質的に含有しないことが更に好ましい。
【０２２３】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０％以下とすることが好ましく、８％以下とすることが好ましく、５％以下とすることがより好ましく、３％以下とすることが好ましく、実質的に含有しないことが更に好ましい。
【０２２４】
本願において実質的に含有しないとは、意図せずに含有する物を除いて含有しないという意味である。
【０２２５】
本発明の第一実施形態の組成物に含有される化合物が、側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０２２６】
本発明に使用される液晶組成物の平均弾性定数（ＫＡＶＧ）は１０から２５が好ましいが、その下限値としては、１０が好ましく、１０．５が好ましく、１１が好ましく、１１．５が好ましく、１２が好ましく、１２．３が好ましく、１２．５が好ましく、１２．８が好ましく、１３が好ましく、１３．３が好ましく、１３．５が好ましく、１３．８が好ましく、１４が好ましく、１４．３が好ましく、１４．５が好ましく、１４．８が好ましく、１５が好ましく、１５．３が好ましく、１５．５が好ましく、１５．８が好ましく、１６が好ましく、１６．３が好ましく、１６．５が好ましく、１６．８が好ましく、１７が好ましく、１７．３が好ましく、１７．５が好ましく、１７．８が好ましく、１８が好ましく、その上限値としては、２５が好ましく、２４．５が好ましく、２４が好ましく、２３．５が好ましく、２３が好ましく、２２．８が好ましく、２２．５が好ましく、２２．３が好ましく、２２が好ましく、２１．８が好ましく、２１．５が好ましく、２１．３が好ましく、２１が好ましく、２０．８が好ましく、２０．５が好ましく、２０．３が好ましく、２０が好ましく、１９．８が好ましく、１９．５が好ましく、１９．３が好ましく、１９が好ましく、１８．８が好ましく、１８．５が好ましく、１８．３が好ましく、１８が好ましく、１７．８が好ましく、１７．５が好ましく、１７．３が好ましく、１７が好ましい。
【０２２７】
ＫＡＶＧの値を高めに設定すると、特に戻りの応答速度が高速化される点で好ましい。また、黒表示時の輝度を低く抑えることができ、高いコントラストが得られやすくなる点でも好ましい。
（重合体ＰＬ）
本発明に係る液晶表示素子の重合体（ＰＬ）を形成には、化合物（Ｉ）を１種又は２種以上含む液晶組成物の光重合を用いることが好ましい。
【０２２８】
上述した、化合物（Ｉ）から形成された重合体（ＰＬ）を形成するためには、本発明の液晶表示素子の液晶層の形成に用いる組成物中に化合物（Ｉ）を含有することが必須である。化合物は、従来のポリイミド等の液晶配向膜を基板の片方又は両方に用いることなく、液晶組成物の配向性を制御する化合物である。
【０２２９】
化合物（Ｉ）は、主として液晶組成物に添加して用いられ、重合体（ＰＬ）を形成した際には、当該液晶組成物を含む液晶層と直接当接する部材（電極（例えば、ＩＴＯ）、基板（例えば、ガラス基板、アクリル基板、透明基板、フレキシブル基板等）、樹脂層（例えば、カラーフィルター、配向膜、オーバーコート層等）、絶縁膜（例えば、無機材料膜、ＳｉＮｘ等））に対して相互作用し、液晶層の液晶分子の一軸なホモジニアス配向を誘起する機能を備えている。
【０２３０】
光異性化又は光二量化反応基は、下記（Ｚ3−1）〜（Z３−5）のいずれかであることが好ましい。式中、黒丸は両端の黒点は結合手を表す。
【０２３１】
【化４４】
2020204726.tif 000048
【０２３２】
偏光を照射することにより偏光方向に沿った二量化、又は異性化を起こし、液晶分子を水平配向させた状態で保持することができる。したがって、本実施形態の化合物を用いた液晶組成物によれば、素子の両面又は片面にＰＩ層を設けなくとも液晶分子を配向させ、電圧印加によるスイッチングが可能となる。このように、一般式（ｉ）で表される化合物は、液晶組成物における液晶分子の配向を助けるために好適に使用される。使用する偏光の波長として３６５ｎｍを主に使用する場合は、（Ｚ３−１）、（Ｚ３−３）、（Ｚ３−５）が好ましく、３１３ｎｍの波長は使用する場合は、（Ｚ３−１）、（Ｚ３−２）、（Ｚ３−４）が好ましく、配向安定性、及び信頼性の面で（Ｚ３−１）、及び（Ｚ３−２）がより好ましい。
【０２３３】
液晶組成物との相溶性、合成上の簡便性などの観点から（Z３-1）、（Z３-2）、（Z３-4）が好ましく、耐久性の観点から（Z３−1）、（Z３−2）、（Z３−3）が好ましい。
【０２３４】
また、反応速度及び水平配向性の観点から、上記光異性化又は光二量化反応基部位は、少なくとも芳香族部位と隣接して結合していることが好ましい。一方で、液晶との相溶性の観点からは脂肪族基が隣接していることが好ましい。実際に使用する場合には、上記を適宜バランスよく使い分けることが好ましく、異なる光異性化又は光二量化反応基を同一の化合物に有してもよいし、それぞれ構造のことなる光異性化又は光二量化反応基を有する化合物を複数以上併用しても良い。
【０２３５】
メソゲン基は、剛直な部分を備えた基、例えば環式基を１つ以上備えた基をいい、環式基を２〜４個を備えた基が好ましく、環式基を３〜４個を備えた基がより好ましい。なお、必要に応じて、環式基は、連結基で連結されてもよい。メソゲン基は、液晶層に使用される液晶分子（液晶化合物）と類似の骨格を有することが好ましい。
【０２３６】
なお、本明細書中において、「環式基」は、構成する原子が環状に結合した原子団をいい、炭素環、複素環、飽和又は不飽和環式構造、単環、２環式構造、多環式構造、芳香族、非芳香族などを含む。
【０２３７】
また、環式基は、少なくとも１つのヘテロ原子を含んでもよく、さらに、少なくとも１つの置換基（ハロゲノ基、重合性基、有機基（アルキル、アルコキシ、アリール等）で置換されてもよい。環式基が単環である場合には、メソゲン基は、２個以上の単環を含んでいることが好ましい。
【０２３８】
上記メソゲン基は、例えば、一般式（ＡＬ）で表されることが好ましい。
【０２３９】
【化４５】
2020204726.tif 000049
【０２４０】
式中、ＺＡＬ１は、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２−ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表す。ただし、アルキレン基中の１個又は隣接しない２個以上の−ＣＨ２−は、−Ｏ−、−ＣＯＯ−又は−ＯＣＯ−で置換されてもよい。
【０２４１】
ＡＡＬ１及びＡＡＬ２は、それぞれ独立して、２価の環式基を表す。
【０２４２】
ＺＡＬ１、ＡＡＬ１及びＡＡＬ２中の１個又は２個以上の水素原子は、それぞれ独立して、ハロゲノ基、吸着基、重合基又は１価の有機基で置換されてもよく、
なお、分子内にＺＡＬ１及びＡＡＬ１が複数存在する場合に、それぞれ互いに同一であっても異なってもよい。
【０２４３】
ｍＡＬ１は、１〜５の整数を表す。
【０２４４】
一般式（ＡＬ）中、ＺＡＬ１は、単結合又は炭素原子数２〜２０のアルキレン基であることが好ましく、単結合又は炭素原子数２〜１０のアルキレン基であることがより好ましく、単結合、−（ＣＨ２）２−又は−（ＣＨ２）４−であることがさらに好ましい。アルキレン基中の１個又は隣接しない２個以上の−ＣＨ２−は、−Ｏ−、−ＣＯＯ−又は−ＯＣＯ−で置換されてもよい。
【０２４５】
さらに、棒状分子の直線性を高めることを目的とする場合は、ＺＡＬ１は、環と環とが直接連結した形態である単結合や、環と環とを直接結ぶ原子の数が偶数個の形態が好ましい。例えば、−ＣＨ２−ＣＨ２ＣＯＯ−の場合、環と環とを直接結ぶ原子の数は４つである。
【０２４６】
一般式（ＡＬ）中、ＡＡＬ１及びＡＡＬ２は、それぞれ独立して、２価の環式基を表す。２価の環式基としては、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、チオフェン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基及びフルオレン−２，７−ジイル基からなる群から選択される１種であることが好ましく、１，４−フェニレン基、１，４−シクロヘキシレン基、２，６−ナフチレン基又はフェナントレン−２，７−ジイル基がより好ましく、１，４−フェニレン基又は１，４−シクロヘキシレン基であることがさらに好ましい。
【０２４７】
なお、これらの基は、非置換又は置換基で置換されてもよい。この置換基としては、フッ素原子又は炭素原子数１〜８のアルキル基であることが好ましい。さらに、アルキル基は、フッ素原子又は水酸基で置換されてもよい。
【０２４８】
また、環式基中の１個又は２個以上の水素原子は、ハロゲノ基、吸着基、重合基又は１価の有機基で置換されてもよい。
【０２４９】
一般式（ＡＬ）中、１価の有機基とは、有機化合物が１価の基の形態になることによって、化学構造が構成された基であり、有機化合物から水素原子を１つ取り除いてなる原子団をいう。
【０２５０】
かかる１価の有機基としては、例えば、炭素原子数１〜１５のアルキル基、炭素原子数２〜１５のアルケニル基、炭素原子数１〜１４のアルコキシ基、炭素原子数２〜１５のアルケニルオキシ基などが挙げられ、炭素原子数１〜１５のアルキル基又は炭素原子数１〜１４のアルコキシ基であることが好ましく、炭素原子数１〜８のアルキル基又は炭素原子数１〜８のアルコキシ基であることがより好ましく、炭素原子数１〜５のアルキル基又は炭素原子数１〜４のアルコキシ基であることがさらに好ましく、炭素原子数１〜３のアルキル基又は炭素原子数１〜２のアルコキシ基であることが特に好ましく、炭素原子数１又は２のアルキル基又は炭素原子数１のアルコキシ基であることが最も好ましい。
【０２５１】
また、上記アルキル基、アルケニル基、アルコキシ基、アルケニルオキシ基中の１個又は隣接しない２個以上の−ＣＨ２−は、−Ｏ−、−ＣＯＯ−又は−ＯＣＯ−で置換されてもよい。さらには、上記１価の有機基は、後述の配向誘導基としての役割を有してもよい。
【０２５２】
上記一般式（ＡＬ）中、ｍＡＬ１は、１〜４の整数であることが好ましく、１〜３の整数であることがより好ましく、２又は３であることがさらに好ましい。
【０２５３】
上記メソゲン基の好ましい形態としては、下記式（ｍｅ−１）〜（ｍｅ−４４）が挙げられる。
【０２５４】
【化４６】
2020204726.tif 000050
【０２５５】
【化４７】
2020204726.tif 000051
【０２５６】
【化４８】
2020204726.tif 000052
【０２５７】
【化４９】
2020204726.tif 000053
【０２５８】
一般式（ＡＬ）は、これらの化合物から２個の水素原子が脱離した構造である。
【０２５９】
これらの式（ｍｅ−１）〜（ｍｅ−４４）において、シクロヘキサン環、ベンゼン環又はナフタレン環中の１つ又は２つ以上の水素原子は、それぞれ独立して、ハロゲノ基、重合基、１価の有機基（例えば、炭素原子数１〜１５のアルキル基、炭素原子数１〜１４のアルコキシ基）、吸着基又は配向誘導基で置換されてもよい。
【０２６０】
上記メソゲン基のうち、好ましい形態は、式（ｍｅ−８）〜（ｍｅ−４４）であり、より好ましい形態は、式（ｍｅ−８）〜（ｍｅ−１０）、式（ｍｅ−１２）〜（ｍｅ−１８）、式（ｍｅ−２２）〜（ｍｅ−２４）、式（ｍｅ−２６）〜（ｍｅ−２７）及び式（ｍｅ−２９）〜（ｍｅ−４４）であり、さらに好ましい形態は、式（ｍｅ−１２）、（ｍｅ−１５）〜（ｍｅ−１６）、（ｍｅ−２２）〜（ｍｅ−２４）、（ｍｅ−２９）、（ｍｅ−３４）、（ｍｅ−３６）〜（ｍｅ−３７）、（ｍｅ−４２）〜（ｍｅ−４４）である。
【０２６１】
一般式（ｉ）で表される化合物は、重合基を有することが好ましい。化合物内に重合基を有することにより、前記に記載した光異性化反応、および光二量化反応の他に重合反応が進行し、基板近傍に重合体を形成することができる。これにより、水平配向性の安定性および耐久性の確保が可能となる。
【０２６２】
重合基はＰｉ１−Ｓｐｉ１−であることが好ましい。ここで、Ｐｉ１は、重合性基を表し、以下の一般式（P−１）〜一般式（P−１5）で表される群より選ばれる置換基を表し（式中、右端の黒点は結合手を表す。）、取り扱いの簡便性、反応性の点から、式（P−１）〜（P−３）、（P−１４）、（Ｐ−１５）のいずれかの置換基が好ましく、式（P−１）、（P−２）が、さらに好ましい。前記
【０２６３】
【化５０】
2020204726.tif 000054
【０２６４】
前記Ｓｐｉ１はスペーサー基を表し、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＯＯＣＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよい。
【０２６５】
さらに、化合物（Ｉ）は、少なくとも１つの吸着基（Ｋｉｌ）が結合してもよい。
【０２６６】
吸着基（Ｋｉｌ）は、分子構造における他の部位との相対性から、液晶組成物に用いられた際に、選択的に液晶組成物（液晶層）を挟持する基板に吸着することができる。このため、（Ｋｉｌ）の結合する位置が重要であり、メソゲン部位の側方部分に結合させることにより、液晶分子を水平方向に配向させた状態で保持することができる。つまり、水平配向性の実現のためには、少なくとも１つの吸着基（Ｋｉｌ）を有することが好ましい。
【０２６７】
「吸着基」
吸着基は、基板、膜、電極など液晶組成物と当接する層である吸着媒と吸着する役割を備えた基である。
【０２６８】
吸着は、一般的に、化学結合（共有結合、イオン結合又は金属結合）をつくって吸着媒と吸着質との間で吸着する化学吸着と、化学吸着以外の物理吸着とに分別される。本明細書中において、吸着は、化学吸着又は物理吸着のいずれでもよいが、物理吸着であることが好ましい。そのため、吸着基は、吸着媒と物理吸着可能な基であることが好ましく、分子間力により吸着媒と結合可能な基であることがより好ましい。
【０２６９】
分子間力により吸着媒と結合する形態としては、永久双極子、永久四重極子、分散力、電荷移動力又は水素結合などの相互作用による形態が挙げられる。
【０２７０】
吸着基の好ましい形態としては、水素結合により吸着媒と結合可能な形態が挙げられる。この場合、吸着基が水素結合を介在するプロトンのドナーおよびアクセプターのいずれの役割を果たしてもよく、若しくは双方の役割を果たしてもよい。
【０２７１】
吸着基は、炭素原子とヘテロ原子とが連結した原子団を有する極性要素を含む基（以下、「吸着基」を「極性基」とも記載する。）であることが好ましい。本明細書中において、極性要素とは、炭素原子とヘテロ原子とが直接連結した原子団をいう。
【０２７２】
ヘテロ原子としては、Ｎ、Ｏ、Ｓ、Ｐ、Ｂ及びＳｉからなる群から選択される少なくとも１種であることが好ましく、Ｎ、Ｏ及びＳからなる群から選択される少なくとも１種であることがより好ましく、Ｎ及びＯからなる群から選択される少なくとも１種であることがさらに好ましく、Ｏであることが特に好ましい。
【０２７３】
また、配向助剤において、極性要素の価数は、１価、２価、３価など特に制限されず、また吸着基中の極性要素の個数も特に制限されることはない。
【０２７４】
配向助剤は、一分子中に１〜８個の吸着基を有することが好ましく、１〜４個の吸着基を有することがより好ましく、１〜３個の吸着基を有することがさらに好ましい。
【０２７５】
なお、吸着基からは、重合性基及び配向誘導基を除くが、吸着基中の任意の水素原子がＰｉ１−Ｓｐｉ１−で置換された構造及びＰｉ１−Ｓｐｉ１−中の水素原子が−ＯＨなどで置換された構造は吸着基に含む。
【０２７６】
吸着基は、１又は２以上の極性要素を含み、環式基型と鎖式基型とに大別される。
【０２７７】
環式基型は、その構造中に極性要素を含む環状構造を備えた環式基を含む形態であり、鎖式基型は、その構造中に極性要素を含む環状構造を備えた環式基を含まない形態である。
【０２７８】
鎖式基型は、直鎖又は分岐した鎖状基中に極性要素を有する形態であり、その一部に極性要素を含まない環状構造を有していてもよい。
【０２７９】
環式基型の吸着基とは、少なくとも１つの極性要素を環状の原子配列内に含む構造を有する形態を意味する。
【０２８０】
なお、本明細書中において、環式基とは、上述した通りである。そのため、環式基型の吸着基は、極性要素を含む環式基さえ含んでいればよく、吸着基全体としては分岐しても直鎖状であってもよい。
【０２８１】
一方、鎖式基型の吸着基とは、分子内に極性要素を含む環状の原子配列を含まず、かつ少なくとも１つの極性要素を線状の原子配列（枝分かれしてもよい）内に含む構造を有する形態を意味する。
【０２８２】
なお、本明細書中において、鎖式基とは、構造式中に環状の原子配列を含まず、構成する原子が線状（分岐してもよい）に結合した原子団をいい、非環式基をいう。換言すると、鎖式基とは、直鎖状又は分枝状の脂肪族基をいい、飽和結合又は不飽和結合のどちらを含んでもよい。
【０２８３】
したがって、鎖式基には、例えば、アルキル、アルケニル、アルコキシ、エステル、エーテル又はケトンなどが含まれる。なお、これらの基中の水素原子は、少なくとも１つの置換基（反応性官能基（ビニル基、アクリル基、メタクリル基等）、鎖状有機基（アルキル、シアノ等））で置換されてもよい。また、鎖式基は、直鎖状又は分岐状のいずれでもよい。
【０２８４】
環式基型の吸着基としては、炭素原子数３〜２０の複素芳香族基（縮合環を含む）又は炭素原子数３〜２０の複素脂環族基（縮合環を含む）であることが好ましく、炭素原子数３〜１２の複素芳香族基（縮合環を含む）又は炭素原子数３〜１２の複素脂環族基（縮合環を含む）であることがより好ましく、５員環の複素芳香族基、５員環の複素脂環族基、６員環の複素芳香族基又は６員環の複素脂環族基であることがさらに好ましい。なお、これらの環構造中の水素原子は、ハロゲノ基、炭素原子数１〜５の直鎖状若しくは分岐状のアルキル基又はアルキルオキシ基で置換されてもよい。
【０２８５】
鎖式基型の吸着基としては、構造内の水素原子や−ＣＨ２−が極性要素で置換された直鎖状若しくは分岐状の炭素原子数１〜２０のアルキル基であることが好ましい。なお、アルキル基中の１個又は隣接しない２個以上の−ＣＨ２−は、−ＣＨ＝ＣＨ−、−Ｃ≡Ｃ−、−Ｏ−、−ＣＯ−、−ＣＯＯ−又は−ＯＣＯ−で置換されてもよい。また、鎖式基型の吸着基は、その端部に１個又は２個以上の極性要素を含むことが好ましい。
【０２８６】
吸着基中の水素原子は、重合性基で置換されてもよい。
【０２８７】
極性要素の具体例としては、酸素原子を含む極性要素（以下、含酸素極性要素）、窒素原子を含む極性要素（以下、含窒素極性要素）、リン原子を含む極性要素（以下、含リン極性要素）、ホウ素原子を含む極性要素（以下、含ホウ素極性要素）、ケイ素原子を含む極性要素（以下、含ケイ素極性要素）又は硫黄原子を含む極性要素（以下、含硫黄極性要素）が挙げられる。吸着能の観点から、極性要素としては、含窒素極性要素、含窒素極性要素又は含酸素極性要素であることが好ましく、含酸素極性要素であることがより好ましい。
【０２８８】
含酸素極性要素としては、水酸基、アルキロール基、アルコキシ基、ホルミル基、カルボキシル基、エーテル基、カルボニル基、カーボネート基及びエステル基からなる群から選択される少なくとも１種の基又は当該基が炭素原子に連結している基であることが好ましい。
【０２８９】
含窒素極性要素としては、シアノ基、１級アミノ基、２級アミノ基、３級アミノ基、ピリジル基、カルバモイル基及びウレイド基からなる群から選択される少なくとも１種の基又は当該基が炭素原子に連結している基であることが好ましい。
【０２９０】
含リン極性要素としては、ホスフィニル基及びリン酸基からなる群から選択される少なくとも１種の基又は当該基が炭素原子に連結している基であることが好ましい。
【０２９１】
そのため、吸着基としては、含酸素極性要素を備えた環式基（以下、含酸素環式基）、含窒素極性要素を備えた環式基（以下、含窒素環式基）、含硫黄極性要素を備えた環式基（以下、含硫黄環式基）、含酸素極性要素を備えた鎖式基（以下、含酸素鎖式基）及び含窒素極性要素を備えた鎖式基（以下、含窒素鎖式基）からなる群から選択される１種又は２種以上の基自体または当該基を含むことが好ましく、吸着能の観点から含酸素環式基、含硫黄環式基、含酸素鎖式基及び含窒素鎖式基からなる群から選択される１種又は２種以上の基を含むことがより好ましい。
【０２９２】
含酸素環式基としては、環構造内に酸素原子をエーテル基として有する下記の基のいずれかを含むことが好ましい。
【０２９３】
【化５１】
2020204726.tif 000055
【０２９４】
また、含酸素環式基としては、環構造内に酸素原子をカルボニル基、カーボネート基及びエステル基として有する下記の基のいずれかを含むことが好ましい。
【０２９５】
【化５２】
2020204726.tif 000056
【０２９６】
含窒素環式基としては、下記の基のいずれかを含むことが好ましい。
【０２９７】
【化５３】
2020204726.tif 000057
【０２９８】
含酸素鎖式基としては、下記の基のいずれかを含むことが好ましい。
【０２９９】
【化５４】
2020204726.tif 000058
【０３００】
式中、Ｒａｔ１は、水素原子又は炭素原子数１〜５のアルキル基を表す。
【０３０１】
Ｚａｔ１は、単結合、炭素原子数１〜１５の直鎖状若しくは分岐状のアルキレン基又は炭素原子数２〜１８の直鎖状若しくは分岐状のアルケニレン基を表す。ただし、アルキレン基又はアルケニレン基中の−ＣＨ２−は、酸素原子が直接隣接しないように−Ｏ−、−ＣＯＯ−、−Ｃ（＝Ｏ）−、−ＯＣＯ−で置換されてもよい。
【０３０２】
Ｘａｔ１は、炭素原子数１〜１５のアルキル基を表す。ただし、アルキル基中の−ＣＨ２−は、酸素原子が直接隣接しないように−Ｏ−、−ＣＯＯ−、−Ｃ（＝Ｏ）−、−ＯＣＯ−で置換されてもよい。ｍａｔ１、ｍａｔ2、ｍａｔ3は、０〜５を表す。
【０３０３】
含窒素鎖式基としては、下記の基のいずれかを含むことが好ましい。
【０３０４】
【化５５】
2020204726.tif 000059
【０３０５】
式中、Ｒａｔ、Ｒｂｔ、Ｒｃｔ及びＲｄｔは、それぞれ独立して、水素原子又は炭素原子数１〜５のアルキル基を表す。ただし、アルキル基中の−ＣＨ２−は、酸素原子が直接隣接しないように−Ｏ−、−ＣＯＯ−、−Ｃ（＝Ｏ）−、−ＯＣＯ−で置換されてもよい。
【０３０６】
さらに好ましくは、前記化合物（Ｉ）における前記吸着基（Ｋｉｌ）は、下記一般式（Ｋ−１）〜（Ｋ−１８）のいずれかで表されることが好ましい。
【０３０７】
【化５６】
2020204726.tif 000060
【０３０８】
から選ばれる基を表し、ＷＫ１は、メチン基又は窒素原子を表すが、メチン基中の水素原子は炭素原子数１〜６の直鎖又は分岐のアルキル基で置換されてもよく、
ＸＫ１及びＹＫ１はそれぞれ独立して、−ＣＨ２−、酸素原子又は硫黄原子を表し、
ＺＫ１は、酸素原子又は硫黄原子を表し、ＵＫ１、ＶＫ１及びＳＫ１は、それぞれ独立して、メチン基又は窒素原子を表し、ＴＫ１は、それぞれ独立して一般式（Ｔ−1）〜（Ｔ−６）
【０３０９】
【化５７】
2020204726.tif 000061
【０３１０】
から選ばれる基を表し、ＳＴ１は、単結合、炭素原子数１〜１５個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−Ｃ（＝ＣＨ２）−又は−ＯＣＯ−に置換されてもよく、ＲＴ１は、炭素原子数１〜５のアルキル基を表し、当該アルキル基の−ＣＨ２−は酸素原子が直接隣接しないように−Ｏ−、−ＣＯＯ−、−Ｃ（＝Ｏ）−、−Ｃ（＝ＣＨ２）−又は−ＯＣＯ−に置換されてもよく、ＲＴ２及びＲＴ３は、それぞれ独立して水素原子又は炭素原子数１〜５のアルキル基を表し、一般式（ｉ）で表される化合物は少なくとも一つのＰｉ１−Ｓｐｉ１−基を有し、A、Ｃ、Ｄ、Z１、Z２、Z３、Z４、Ｋｉ１、ＷＫ１、ＸＫ１、ＹＫ１、ＺＫ１、ＴＫ１、ＵＫ１、ＶＫ１、ＳＫ１、ＳＴ１、ＲＴ１、ＲＴ２、ＲＴ３、Ｐｉ１及びＳｐｉ１が複数存在する場合、それらは同一であっても異なっていても良い。）
一般式（Ｋ−１）〜（Ｋ−１８）で表される部分構造としては、液晶の配向性を重要視する場合は、一般式（Ｋ−１）、（Ｋ−２）、（Ｋ−５）、（Ｋ−８）、（Ｋ−１１）、（Ｋ−１３）、（Ｋ−１４）、（Ｋ−１５）、（Ｋ−１７）、及び（Ｋ−１８）が好ましく、信頼性を重要視する場合は（Ｋ−１）、（Ｋ−９）、（Ｋ−１１）、（Ｋ−１３）、及び（Ｋ−１５）が好ましい。配向性と信頼性の両立を考えた場合に（Ｋ−１１）、（Ｋ−１３）及び（Ｋ−１５）がより好ましい。また（Ｋ−１３）〜（Ｋ−１８）においてＴＫ１は、一般式（Ｔ−１）、（Ｔ−３）及び（Ｔ−４）で表される基が好ましく、特に（Ｔ−１）及び（Ｔ−３）がより好ましい。一般式（Ｔ−３）中のＳＴ１は、単結合、炭素原子数１〜１０個の直鎖状若しくは分岐状のアルキレン基又は炭素原子数２〜１０個の直鎖状若しくは分岐状のアルケニレン基を表すことが好ましく、炭素原子数１〜７の直鎖状若しくは分岐状のアルキル基又は炭素原子数２〜７の直鎖状若しくは分岐状のアルケニレン基が好ましく、炭素原子数１〜３の直鎖状アルキル基が好ましく、該アルキル基又はアルキレン基中の−ＣＨ２−は酸素原子が直接隣接しないように−Ｏ−、−Ｃ（＝Ｏ）−又は−Ｃ（＝ＣＨ２）−で置換されていることが好ましい。一般式（Ｔ−３）中のＲＴ１は、直鎖状若しくは分岐状の炭素原子数１〜５のアルキル基を表し、当該アルキル基の−ＣＨ２−は酸素原子が直接隣接しないように−Ｏ−、−Ｃ（＝Ｏ）−、−Ｃ（＝ＣＨ２）−又は−ＯＣＯ−に置換されていることが好ましく、炭素原子数１〜３の直鎖状アルキル基が好ましい。一般式（Ｔ−３）中に、少なくとも２個以上の第二級炭素原子は−Ｃ（＝Ｏ）を含むことが好ましい。
【０３１１】
一般式（Ｔ−６）中のＲＴ２及びＲＴ３は、それぞれ独立して水素原子又は炭素原子数１〜５のアルキル基を表すが、水素原子を表すことが好ましい。
【０３１２】
一般式（Ｋ−１３）（Ｋ−１７）の好ましい例としては以下の（K−１−１）〜（K−１−４）、（Ｋ−３−１）、及び（Ｋ−５−１）が、配向性や反応性の点から好ましく、特に好ましくは式（K−１−１）、（K−１−３）、及び（K−３−１）が挙げられる。
【０３１３】
【化５８】
2020204726.tif 000062
【０３１４】
（式中、Ｐｉ１は重合性基を表し、ＲＴ４、ＲＴ５及びＲＴ６はそれぞれ独立して水素、炭素原子数１〜３のアルキル基を表し、ＲＫ１は、水素原子、炭素原子数１〜６の直鎖又は分岐のアルキル基を表し該アルキル基中の−ＣＨ２−は−ＣＨ＝ＣＨ−、−Ｃ≡Ｃ−、−Ｏ−、−ＮＨ−、−ＯＣＯＯ−、−ＣＯＯ−又は−ＯＣＯ−で置換されてもよいが−Ｏ−は連続にはならなく、
ｎＴ１及びｎＴ２はそれぞれ独立して０又は１を表し、ｎＴ３はそれぞれ独立して０〜３の整数を表し、複数存在するＲＴ４、ＲＴ５、ＲＴ６、ｎＴ１、ｎＴ２及びｎＴ３は同一であっても異なっていてもよい。）
式（ｉ）中のＺ１及びＺ２は、好ましくは単結合、−ＣＨ＝ＣＨ−、−ＣＦ＝ＣＦ−、−Ｃ≡Ｃ−、−ＣＯＯ−、−ＯＣＯ−、−ＣＦ２Ｏ−、−ＯＣＦ２−、−ＣＨ＝ＣＨＣＯＯ−、−ＯＣＯＣＨ＝ＣＨ−、−ＯＣＨ２ＣＨ２Ｏ−、又は炭素原子数1〜１０のアルキレン基、又はこのアルキレン基中の１個又は隣接しない２個以上の−ＣＨ２−は−Ｏ−、−ＣＯＯ−又は−ＯＣＯ−で置換された基をそれぞれ表し、より好ましくは、単結合、−ＣＯＯ−、−ＯＣＯ−、−ＣＨ＝ＣＨＣＯＯ−、−ＯＣＯＣＨ＝ＣＨ−、−ＯＣＨ２ＣＨ２Ｏ−、炭素原子数１〜６の直鎖状又は分岐状のアルキレン基、又は該アルキレン基中の１個又は隣接しない２個以上の−ＣＨ２−が−Ｏ−、−ＣＯＯ−又は−ＯＣＯ−で置換された基で置換された基を表し、Ｚ１及びＺ２は更に好ましくは、単結合、−ＣＯＯ−、−ＯＣＯ−、−ＯＣＨ２ＣＨ２Ｏ−、又は炭素原子数２のアルキレン基（エチレン基（−ＣＨ２ＣＨ２−））若しくはエチレン基中の−ＣＨ２−の１個が−Ｏ−で置換された基（−ＣＨ２Ｏ−、−ＯＣＨ２−）、若しくはエチレン基中の−ＣＨ２−の１個が−ＣＯＯ−、−ＯＣＯ−で置換された基（−ＣＨ２−ＣＨ２ＣＯＯ−、−ＯＣＯＣＨ２−ＣＨ２−）である。Ｚ４は、単結合、−Ｏ−、−ＣＨ＝ＣＨ−、−ＣＯＯ−、−ＯＣＯ−、−ＯＣＯＯ−、−ＣＨ２−ＣＨ（ＣＨ３）ＣＯＯ−、−ＯＣＯＣＨ（ＣＨ３）―ＣＨ２−、又は炭素原子数1〜２０の直鎖又は分岐アルキレン基（該アルキレン基中の１個又は隣接しない２個以上の−ＣＨ２−は−Ｏ−、−ＣＯＯ−又は−ＯＣＯ−で置換されてもよい）を表すが、好ましくは、−ＣＯＯ−、−ＯＣＯ−、−ＯＣＨ２ＣＨ２Ｏ−、又は炭素原子数２のアルキレン基（エチレン基（−ＣＨ２ＣＨ２−））若しくはエチレン基中の−ＣＨ２−の１個が−Ｏ−で置換された基（−ＣＨ２Ｏ−、−ＯＣＨ２−）、若しくは炭素原子数２〜８アルキル基中の−ＣＨ２−の１個が−Ｏ−、−ＣＯＯ−、−ＯＣＯ−で置換された基である。
【０３１５】
水平配向性の観点から前記吸着基（Ｋｉ１）が前記（K−１3）〜（K−18）から選択され、かつＴＫ１の少なくとも一つは（T−1）であることが好ましい。
具体的部分構造としては、下記の基が挙げられるがこれに限定されるものではない。
【０３１６】
【化５９】
2020204726.tif 000063
【０３１７】
式中、Ｒｔｃは、水素原子、炭素原子数１〜２０のアルキル基又はＰｉ１−Ｓｐｉ１−を表す。ただし、アルキル基中の水素原子は、炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基、若しくはＰｉ１−Ｓｐｉ１基−、−Ｚ４−Ｋｉｌで置換されていてもよく、アルキル基中の−ＣＨ２−は、酸素原子が直接隣接しないように環式基、−Ｏ−、−ＣＯＯ−、−Ｃ（＝Ｏ）−、−ＯＣＯ−又は−ＣＨ＝ＣＨ−で置換されてもよい。
【０３１８】
＊は、結合手を表す。
【０３１９】
一方で、配向性と溶液安定性のバランスからは、前記吸着基（Ｋｉ１）におけるが前記（K−13）〜（K−18）から選択され、かつＴＫ１の少なくとも一つは（T−３）であることが好ましい。具体的部分構造としては、下記の基が挙げられるがこれに限定されるものではない。
【０３２０】
【化６０】
2020204726.tif 000064
【０３２１】
【化６１】
2020204726.tif 000065
【０３２２】
式中、Ｒｔｃは、前記と同様の意味を表す。
【０３２３】
また、配向性と電圧保持率のバランスの観点から、前記吸着基（Ｋｉ１）が、（K−1）〜（K−１２）のいずれかであることが好ましい。
【０３２４】
化合物（Ｉ）は下記一般式（ｉ）で表されることがさらに好ましい。
【０３２５】
【化６２】
2020204726.tif 000066
【０３２６】
（式中、Ｒｉ1及びＲｉ2は、好ましくはＰｉ１−Ｓｐｉ１基−、水素原子、炭素原子数１〜２０の直鎖又は分岐のアルキル基、ハロゲン化アルキル基を表し、該アルキル基中の−ＣＨ２−は−ＣＨ＝ＣＨ−、−Ｃ≡Ｃ−、−Ｏ−、−ＣＯＯ−、−ＯＣＯ−又は−ＯＣＯＯ−で置換されてもよいが−O−は連続にはならなく、より好ましくは、Ｐｉ１−Ｓｐｉ１基、炭素原子数１〜１８の直鎖又は分岐のアルキル基、該アルキル基中の−ＣＨ２−は、−ＣＨ＝ＣＨ−、−Ｏ−、−ＯＣＯ−で置換（ただし−O−は連続にはならない）され、
Ａｉ１、Ｃｉ１及びＤｉ１はそれぞれ独立して、２価の芳香族基、２価の複素芳香族基、２価の脂肪族基、２価の複素脂肪族基を表し、
Bｉ１は、芳香族基を表し、これらＡからＤの該環構造における任意の水素原子は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基、若しくはＰｉ１−Ｓｐｉ１−、−Ｚ４−Ｋｉｌで置換されていてもよく、
Ｚ１及びＺ２はそれぞれ独立して、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）―ＣＨ２−、−ＯＣＨ２ＣＨ２Ｏ−、又は炭素原子数２〜２０のアルキレン基を表し、このアルキレン基中の１個又は隣接しない２個以上の−ＣＨ２−は−Ｏ−、−ＣＯＯ−又は−ＯＣＯ−で置換されてもよく、
Ｚ３１及びＺ３２は光異性化又は光二量化反応基であり、それぞれ独立して、下記（Z３−１）〜（Z３−５）から選ばれる基、又は単結合を表すが、Ｚ３及び／又はＺ３２の少なくとも一つは前記（Ｚ３−１）〜（Ｚ３−５）のいずれかであり、両端の黒点は結合手を表し、
ｌ、ｍ及びｎはそれぞれ独立して、０、１、２の整数を表し、
ｋは０、１、２の整数を表し、
Ｚ４は、単結合、−Ｏ−、−ＣＨ＝ＣＨ−、−ＣＯＯ−、−ＯＣＯ−、−ＯＣＯＯ−、−ＣＨ２−ＣＨ（ＣＨ３）ＣＯＯ−、−ＯＣＯＣＨ（ＣＨ３）―ＣＨ２−、又は炭素原子数1〜２０の直鎖又は分岐アルキレン基を表し、該アルキレン基中の１個又は隣接しない２個以上の−ＣＨ２−は−Ｏ−、−ＣＯＯ−又は−ＯＣＯ−で置換されてもよく、
Ｋｉ１は前記記載と同様に極性基を表し、前記一般式（Ｋ−1）〜（Ｋ−18）のいずれかより選択される基を表す。
【０３２７】
式（ｉ）中、Ｒｉ1及びＲｉ2は、好ましくはＰｉ１−Ｓｐｉ１−、水素原子、炭素原子数１〜２０の直鎖又は分岐のアルキル基、ハロゲン化アルキル基を表し、該アルキル基中の−ＣＨ２−は−ＣＨ＝ＣＨ−、−Ｃ≡Ｃ−、−Ｏ−、−ＣＯＯ−、−ＯＣＯ−又は−ＯＣＯＯ−で置換されてもよいが−O−は連続にはならなく、より好ましくは、Ｐｉ１−Ｓｐｉ１−、炭素原子数１〜１８の直鎖又は分岐のアルキル基、該アルキル基中の−ＣＨ２−は、−ＣＨ＝ＣＨ−、−Ｏ−、−ＯＣＯ−で置換（ただし−O−は連続にはならない）されても良い。液晶表示素子の信頼性を向上させる観点から、Ｒｉ1及びＲｉ2は、Ｐｉ１−Ｓｐｉ１−、炭素原子数は２〜６のアルキル基が特に好ましい。
【０３２８】
一般式（ｉ）で表される化合物は少なくとも一つのＰｉ１−Ｓｐｉ１基を有するが、配向性を向上させる観点から、２つ以上又は３つ以上のＰｉ１−Ｓｐｉ１基を有することが好ましい。一般式（ｉ）において２つ以上又は３つ以上のＰｉ１−Ｓｐｉ１基１が存在する場合、より好ましくはＲ２が、炭素原子数１〜４０の直鎖又は分岐のアルキル基、ハロゲン化アルキル基を表し、２つ又は３つ以上のＰｉ１−Ｓｐｉ１基基が一般式（ｉ）中の式（Z３−１）〜（Z３−５）から選ばれる基よりもＲｉ1側の位置に存在していることがより好ましい。配向性、信頼性の観点から、さらに好ましくは、Ｒｉ1及びＲｉ2の両方ともＰｉ１−Ｓｐｉ１基であり、少なくともひとつのＳｐｉ１が単結合であることがさらに好ましい。
【０３２９】
一般式（ｉ）中の環Ｂｉ１は、フェニレン基又はナフチレン基が好ましく、１，２，４−フェニレントリイル、１，３，４−フェニレントリイル基がより好ましい。
【０３３０】
環Ａｉ１、Ｃｉ１及び環Ｄｉ１は、２価の環芳香族基、２価の環複素芳香族基、２価の環脂肪族基、又は２価の環複素脂肪族基、２価の環芳香族基、２価の環複素芳香族基、２価の環脂肪族基、又は２価の環複素脂肪族基が好ましく、具体的には、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、クロマン−３，７−ジイル、１，２，３，４−テトラヒドロナフタレン−２，６−ジイル基及び１，３−ジオキサン−２，５−ジイル基が好ましく、該環構造は無置換であるか又はＬ１で置換されていることが好ましい。Ｌ１は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基、Ｐｉ１−Ｓｐｉ１−基，若しくはZ４−Ｋｉ１が好ましく、炭素原子数１〜６のアルキル基、炭素原子数１〜６のアルコキシ基又はハロゲン原子で置換された基であることがより好ましい。環Ａ、C及び環D間は、より好ましくは炭素原子数１〜１２のアルキル基、炭素原子数１〜１２のハロゲン化アルキル基、炭素原子数１〜１２のアルコキシ基、ハロゲン原子、若しくはＰｉ１−Ｓｐｉ１−基で置換されていてもよい、１，４−フェニレン基、２，６−ナフタレン基、１，４−シクロヘキシル基又は１，３−ジオキサン−２，５−ジイルである。ｌ、ｍ及びｎは、０、１、２の整数を表すが、ｌ＋ｍ＋ｎ≦１であることが好ましく、ｌ＋ｍ＋ｎ≦２であることが好ましく、ｌ＋ｍ＋ｎ≦３がより好ましい。
ｋは溶液安定性の観点からは、０が好ましく、配向性の観点からは1又は２が好ましい。
【０３３１】
Ｋｉ１の好ましい様態、およびさらに好ましい様態は前記と同様である。
【０３３２】
一般式（ｉ）で表される化合物で表される化合物の合計の含有量は、それら化合物を含む組成物に対して、０．０５〜１０％含んでいることが好ましく、０．１〜８％含んでいることが好ましく、０．１〜５％含んでいることが好ましく、０．１〜３％含んでいることが好ましく、０．２〜２％含んでいることが好ましく、０．２〜１．３％含んでいることが好ましく、０．２〜１％含んでいることが好ましく、０．２〜０．５６％含んでいることが好ましい。
【０３３３】
一般式（ｉ）で表される化合物で表される化合物の合計の含有量の好ましい下限値は、それら化合物を含む組成物に対して、０．０１％であり、０．０３％であり、０．０５％であり、０．０８％であり、０．１％であり、０．１５％であり、０．２％であり、０．２５％であり、０．３％である。
【０３３４】
一般式（ｉ）で表される化合物で表される化合物の合計の含有量の好ましい上限値は、それら化合物を含む組成物に対して、１０％であり、８％であり、５％であり、３％であり、１．５％であり、１．２％であり、１％であり、０．８％であり、０．５％である。
【０３３５】
含有量が少ないと一般式（ｉ）で表される化合物で表される化合物を加える効果が現れにくく、液晶組成物の配向規制力が弱い又は経時的に弱くなってしまうなどの問題が発生し、多すぎると硬化後に残存する量が多くなる、硬化に時間がかかる、液晶の信頼性が低下する等の問題が生じる。このため、これらのバランスを考慮し含有量を設定する。
【０３３６】
一般式（ｉ）のより具体的な例としては、下記式（Ｒ−１）〜（Ｒ−５７）に表すがこれらに限られたものではない。また、下記式中、置換基の記載は省略している。
【０３３７】
【化６３】
2020204726.tif 000067
【０３３８】
【化６４】
2020204726.tif 000068
【０３３９】
【化６５】
2020204726.tif 000069
【０３４０】
【化６６】
2020204726.tif 000070
【０３４１】
【化６７】
2020204726.tif 000071
【０３４２】
【化６８】
2020204726.tif 000072
【０３４３】
【化６９】
2020204726.tif 000073
【０３４４】
【化７０】
2020204726.tif 000074
【０３４５】
【化７１】
2020204726.tif 000075
【０３４６】
（式中、Ｒｉ1、Ｒｉ2、Ｚ４、Ｋｉ１およびｋは、それぞれ独立して一般式（ｉ）中のＲｉ1、Ｒｉ2、Ｚ４、Ｋｉ１およびｋとそれぞれ同じ意味を表す。）
【０３４７】
液晶組成物用に添加する場合は、本発明の一般式（ｉ）で表される化合物を１種又は２種以上添加してもよく、一般式（ｉ）で表される化合物に加えて、液晶組成物に用いられる公知の重合性化合物、酸化防止剤等を更に含有していてもよい。化合物（Ｉ）のより具体的な化合物の例として、下記（Ｐ−0−１）から（Ｐ−0−３０）、および（Ｐ−１−１）から（Ｐ−１−４５）に表す。
【０３４８】
【化７２】
2020204726.tif 000076
【０３４９】
【化７３】
2020204726.tif 000077
【０３５０】
【化７４】
2020204726.tif 000078
【０３５１】
【化７５】
2020204726.tif 000079
【０３５２】
【化７６】
2020204726.tif 000080
【０３５３】
【化７７】
2020204726.tif 000081
【０３５４】
【化７８】
2020204726.tif 000082
【０３５５】
【化７９】
2020204726.tif 000083
【０３５６】
【化８０】
2020204726.tif 000084
【０３５７】
【化８１】
2020204726.tif 000085
【０３５８】
【化８２】
2020204726.tif 000086
【０３５９】
【化８３】
2020204726.tif 000087
【０３６０】
【化８４】
2020204726.tif 000088
【０３６１】
【化８５】
2020204726.tif 000089
【０３６２】
本発明に係る液晶表示素子の重合体（ＰＬ）の形成には、一般式（ｉ）で表される化合物とは異なる他の重合性化合物を更に含有してもよい。重合性化合物は、液晶組成物に用いられる公知の重合性化合物であってよい。重合性化合物の例としては、一般式（Ｐ）：
【０３６３】
【化８６】
2020204726.tif 000090
【０３６４】
（上記一般式（Ｐ）中、Ｒｐ１は、水素原子、フッ素原子、シアノ基、炭素原子数１〜１５のアルキル基又は−Ｓｐｐ２−Ｐｐ２を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、該アルキル基中の１個又は２個以上の水素原子はそれぞれ独立して、シアノ基、フッ素原子又は塩素原子で置換されていても良く、
Ｐｐ１及びＰｐ２はそれぞれ独立して、一般式（Ｐｐ１−１）〜式（Ｐｐ１−９）
【０３６５】
【化８７】
2020204726.tif 000091
【０３６６】
（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表すが、分子内にＲｐ１１、Ｒｐ１２、Ｗｐ１１及び／又はｔｐ１１が複数存在する場合、それらは同一であっても異なっていても良い。）
のいずれかを表し、
Ｓｐｐ１及びＳｐｐ２はそれぞれ独立して、単結合又はスペーサー基を表し、
Ｚｐ１及びＺｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）ｚ−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１はそれぞれ独立して水素原子又は炭素原子数１〜４のアルキル基を表すが、分子内にＲＺＰ１が複数存在する場合、それらは同一であっても異なっていても良い。）
を表し、
Ａｐ１、Ａｐ２及びＡｐ３はそれぞれ独立して、
（ａｐ）  １，４−シクロヘキシレン基（この基中に存在する１個の−ＣＨ２−又は隣接していない２個以上の−ＣＨ２−は−Ｏ−に置き換えられてもよい。）
（ｂｐ）  １，４−フェニレン基（この基中に存在する１個の−ＣＨ＝又は隣接していない２個以上の−ＣＨ＝は−Ｎ＝に置き換えられてもよい。）及び
（ｃｐ）  ナフタレン−２，６−ジイル基、１，２，３，４−テトラヒドロナフタレン−２，６−ジイル基、デカヒドロナフタレン−２，６−ジイル基、フェナントレン−２，７−ジイル基又はアントラセン−２，６−ジイル基（これら基中に存在する１個の−ＣＨ＝又は隣接していない２個以上の−ＣＨ＝は−Ｎ＝に置き換えられても良く、この基中に存在する水素原子は、ハロゲン原子、炭素原子数１〜８のアルキル基又は炭素原子数１〜８のアルケニル基で置換されていてもよい。）
からなる群より選ばれる基を表し、上記の基（ａｐ）、基（ｂｐ）及び基（ｃｐ）は、それぞれ独立して、この基中に存在する水素原子は、ハロゲン原子、炭素原子数１〜８のアルキル基又は炭素原子数１〜８のアルケニル基で置換されていてもよい。シアノ基、フッ素原子、塩素原子又は−Ｓｐｐ２−Ｐｐ２で置換されていても良く、
ｍｐ１は、０、１、２又は３を表し、分子内にＺｐ１、Ａｐ２、Ｓｐｐ２及び／又はＰｐ２が複数存在する場合、それらは同一であっても異なっていても良いが、Ａｐ３は、ｍｐ１が０で、Ａｐ１がフェナントレン−２，７−ジイル基又はアントラセン−２，６−ジイル基である場合には単結合を表す。）
で表される化合物が好ましい。また、当該重合性モノマーは１種又は２種以上含有することが好ましい。
【０３６７】
一般式（Ｐ）において、Ｒｐ１は−Ｓｐｐ２−Ｐｐ２であることが好ましい。
【０３６８】
Ｐｐ１及びＰｐ２はそれぞれ独立して式（Ｐｐ１−１）〜式（Ｐｐ１−３）のいずれかであることが好ましく、（Ｐｐ１−１）であることが好ましい。
【０３６９】
Ｒｐ１１及びＲｐ１２はそれぞれ独立して、水素原子又はメチル基であることが好ましい。
【０３７０】
ｔｐ１１は、０又は１が好ましい。
【０３７１】
Ｗｐ１１は、単結合、メチレン基又はエチレン基が好ましい。
【０３７２】
ｍｐ１は０、１又は２であることが好ましく、０又は１が好ましい。
【０３７３】
Ｚｐ１及びＺｐ２はそれぞれ独立して、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−、−ＯＣＦ２−又は−Ｃ≡Ｃ−が好ましく、単結合、−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−が好ましく、分子内に存在する１つのみが−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−であり、他がすべて単結合であることが好ましく、分子内に存在する１つのみが、−ＯＣＨ２−、−ＣＨ２Ｏ−、−Ｃ２Ｈ４−、−ＣＯＯ−又は−ＯＣＯ−であり、他がすべて単結合であることが好ましく、すべてが単結合であることが好ましい。
【０３７４】
また、分子内に存在するＺｐ１及びＺｐ２の１つのみが、−ＣＨ＝ＣＨ−ＣＯＯ−、−ＣＯＯ−ＣＨ＝ＣＨ−、−（ＣＨ２）２−ＣＯＯ−、−（ＣＨ２）２−ＯＣＯ−、−Ｏ−ＣＯ−（ＣＨ２）２−、−ＣＯＯ−（ＣＨ２）２−からなる群から選択される連結基であり、他は単結合であることが好ましい。
【０３７５】
Ｓｐｐ１及びＳｐｐ２はそれぞれ独立して、単結合又はスペーサー基を表すが、スペーサー基は、炭素原子数１〜３０のアルキレン基が好ましく、該アルキレン基中の−ＣＨ２−は酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されていてもよく、該アルキレン基中の水素原子はハロゲン原子で置換されていても良いが、直鎖の炭素原子数１〜１０のアルキレン基又は単結合が好ましい。
【０３７６】
Ａｐ１、Ａｐ２及びＡｐ３はそれぞれ独立して、１，４−フェニレン基又は１，４−シクロヘキシレン基が好ましく、１，４−フェニレン基が好ましい。１，４−フェニレン基は液晶化合物との相溶性を改善するために、１個のフッ素原子、１個のメチル基又は１個のメトキシ基で置換されていることが好ましい。
【０３７７】
一般式（Ｐ）で表される化合物の合計の含有量は、本願の一般式（Ｐ）で表される化合物を含む液晶組成物に対して、０．０５〜１０％含んでいることが好ましく、０．１〜８％含んでいることが好ましく、０．１〜５％含んでいることが好ましく、０．１〜３％含んでいることが好ましく、０．２〜２％含んでいることが好ましく、０．２〜１．３％含んでいることが好ましく、０．２〜１％含んでいることが好ましく、０．２〜０．５６％含んでいることが好ましい。
【０３７８】
一般式（Ｐ）で表される化合物の合計の含有量の好ましい下限値は、本願の一般式（Ｐ）で表される化合物を含む液晶組成物に対して、０．０１％であり、０．０３％であり、０．０５％であり、０．０８％であり、０．１％であり、０．１５％であり、０．２％であり、０．２５％であり、０．３％である。
【０３７９】
一般式（Ｐ）で表される化合物の合計の含有量の好ましい上限値は、本願の一般式（Ｐ）で表される化合物を含む液晶組成物に対して、１０％であり、８％であり、５％であり、３％であり、１．５％であり、１．２％であり、１％であり、０．８％であり、０．５％である。
【０３８０】
含有量が少ないと一般式（Ｐ）で表される化合物を加える効果が現れにくく、液晶組成物の配向規制力が弱い又は経時的に弱くなってしまうなどの問題が発生し、多すぎると硬化後に残存する量が多くなる、硬化に時間がかかる、液晶の信頼性が低下する等の問題が生じる。このため、これらのバランスを考慮し含有量を設定する。
【０３８１】
一般式（Ｐ）で表される化合物の好ましい例として、下記式（Ｐ−１−１）〜式（Ｐ−１−４６）で表される重合性化合物が挙げられる。
【０３８２】
【化８８】
2020204726.tif 000092
【０３８３】
【化８９】
2020204726.tif 000093
【０３８４】
【化９０】
2020204726.tif 000094
【０３８５】
【化９１】
2020204726.tif 000095
【０３８６】
【化９２】
2020204726.tif 000096
【０３８７】
（式中、Ｐｐ１１、Ｐｐ１２、Ｓｐｐ１１及びＳｐｐ１２は、一般式（Ｐ）におけるＰｐ１、Ｐｐ２、Ｓｐｐ１及びＳｐｐ２と同じ意味を表す。）
本発明に係る一般式（Ｐ）で表される化合物の好ましい例として、下記式（Ｐ−２−１）〜式（Ｐ−２−１２）で表される重合性化合物が挙げられる。
【０３８８】
【化９３】
2020204726.tif 000097
【０３８９】
（式中、Ｐｐ２１、Ｐｐ２２、Ｓｐｐ２１及びＳｐｐ２２は、一般式（Ｐ）におけるＰｐ１、Ｐｐ２、Ｓｐｐ１及びＳｐｐ２と同じ意味を表す。）
本発明に係る一般式（Ｐ）で表される化合物の好ましい例として、下記式（Ｐ−３−１）〜式（Ｐ−３−１５）で表される重合性化合物が挙げられる。
【０３９０】
【化９４】
2020204726.tif 000098
【０３９１】
【化９５】
2020204726.tif 000099
【０３９２】
（式中、Ｐｐ３１、Ｐｐ３２、Ｓｐｐ３１及びＳｐｐ３２は、一般式（Ｐ）におけるＰｐ１、Ｐｐ２、Ｓｐｐ１及びＳｐｐ２と同じ意味を表す。）
本発明に係る一般式（Ｐ）で表される化合物の好ましい例として、下記式（Ｐ−４−１）〜式（Ｐ−４−１５）で表される重合性化合物が挙げられる。
【０３９３】
【化９６】
2020204726.tif 000100
【０３９４】
【化９７】
2020204726.tif 000101
【０３９５】
【化９８】
2020204726.tif 000102
【０３９６】
【化９９】
2020204726.tif 000103
【０３９７】
（式中、Ｐｐ４１、Ｐｐ４２、Ｓｐｐ４１及びＳｐｐ４２は、一般式（Ｐ）におけるＰｐ１、Ｐｐ２、Ｓｐｐ１及びＳｐｐ２と同じ意味を表す。）
本発明に係る液晶表示素子の液晶層に用いる組成物に重合性化合物を添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０３９８】
本発明の液晶表示素子の液晶層の形成に用いる組成物は、さらに、一般式（Ｑ）で表される化合物を含有することができる。
【０３９９】
【化１００】
2020204726.tif 000104
【０４００】
（式中、ＲＱは炭素原子数１から２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、ＭＱはトランス−１，４−シクロへキシレン基、１，４−フェニレン基又は単結合を表す。）
ＲＱは炭素原子数１から２２の直鎖アルキル基又は分岐鎖アルキル基を表し、該アルキル基中の１つ又は２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよいが、炭素原子数１から１０の直鎖アルキル基、直鎖アルコキシ基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が好ましく、炭素原子数１から２０の直鎖アルキル基、１つのＣＨ２基が−ＯＣＯ−又は−ＣＯＯ−に置換された直鎖アルキル基、分岐鎖アルキル基、分岐アルコキシ基、１つのＣＨ２基が−ＯＣＯ−又は−ＣＯＯ−に置換された分岐鎖アルキル基が更に好ましい。ＭＱはトランス−１，４−シクロへキシレン基、１，４−フェニレン基又は単結合を表すが、トランス−１，４−シクロへキシレン基又は１，４−フェニレン基が好ましい。
【０４０１】
一般式（Ｑ）で表される化合物は、より具体的には、下記の一般式（Ｑ−ａ）から一般式（Ｑ−ｄ）で表される化合物が好ましい。
【０４０２】
【化１０１】
2020204726.tif 000105
【０４０３】
式中、ＲＱ１は炭素原子数１から１０の直鎖アルキル基又は分岐鎖アルキル基が好ましく、ＲＱ２は炭素原子数１から２０の直鎖アルキル基又は分岐鎖アルキル基が好ましく、ＲＱ３は炭素原子数１から８の直鎖アルキル基、分岐鎖アルキル基、直鎖アルコキシ基又は分岐鎖アルコキシ基が好ましく、ＬＱは炭素原子数１から８の直鎖アルキレン基又は分岐鎖アルキレン基が好ましい。一般式（Ｑ−ａ）から一般式（Ｑ−ｄ）で表される化合物中、一般式（Ｑ−ｃ）及び一般式（Ｑ−ｄ）で表される化合物が更に好ましい。
【０４０４】
本願発明の組成物において、一般式（Ｑ）で表される化合物を１種又は２種を含有することが好ましく、１種から５種含有することが更に好ましく、その含有量は０．００１から１質量％であることが好ましく、０．００１から０．１質量％が更に好ましく、０．００１から０．０５質量％が特に好ましい。
【０４０５】
また、本発明に使用できる酸化防止剤又は光安定剤としてより具体的には以下の（ＩＩＩ−１）〜（ＩＩＩ−３８）で表される化合物が好ましい。
【０４０６】
【化１０２】
2020204726.tif 000106
【０４０７】
【化１０３】
2020204726.tif 000107
【０４０８】
【化１０４】
2020204726.tif 000108
【０４０９】
【化１０５】
2020204726.tif 000109
【０４１０】
【化１０６】
2020204726.tif 000110
【０４１１】
【化１０７】
2020204726.tif 000111
【０４１２】
【化１０８】
2020204726.tif 000112
【０４１３】
【化１０９】
2020204726.tif 000113
【０４１４】
【化１１０】
2020204726.tif 000114
【０４１５】
（式中、ｎは０から２０の整数を表す。）
本発明の液晶表示素子の液晶層の形成に用いる組成物において、一般式（Ｑ）で表される化合物又は一般式（ＩＩＩ−１）〜（ＩＩＩ−３８）から選ばれる化合物を１種又は２種以上含有することが好ましく、１種から５種含有することが更に好ましく、その含有量は０．００１から１質量％であることが好ましく、０．００１から０．１質量％が更に好ましく、０．００１から０．０５質量％が特に好ましい。
【０４１６】
(重合体（ＰＬ）の製造方法)
本発明の液晶表示素子における重合体は（ＰＬ）は、化合物（Ｉ）を含む液晶組成物の紫外線照射による重合により形成され、これにより液晶配向能が付与され、組成物の複屈折を利用して光の透過光量を制御する液晶表示素子に使用される。
【０４１７】
本発明における重合体は（ＰＬ）を得る方法には、液晶の良好な配向性能を得るためには、適度な重合速度が望ましいので、紫外線又は電子線等の活性エネルギー線を単一又は併用又は順番に照射することによって重合させる方法が好ましい。
【０４１８】
紫外線を使用する場合、偏光光源を用いても良いし、非偏光光源を用いても良い。また、重合性化合物含有組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、重合性化合物含有組成物に交流電界を印加しながら紫外線露光することが好ましい。
【０４１９】
液晶層は、２つの基板に挟まれているため  紫外線、電子線のような活性エネルギー線を液晶組成物に対して照射することにより、重合体（ＰＬ）を基板に偏在することができる。
【０４２０】
なお、本実施形態のように、少なくとも照射面側に位置する基板は、活性エネルギー線に対して適当な透過性を有する必要がある。
【０４２１】
また、重合工程は次のように複数段階で行ってもよい。具体的には、まず、マスクを用いて液晶組成物の特定の領域に存在する化合物（Ｉ）などの重合性化合物のみを重合させることができる。その後、電場、磁場または温度等の条件を調整し、未重合領域における液晶分子の配向状態を変化させることができる。この状態で、さらに活性エネルギー線を照射して、未重合領域に存在する化合物（Ｉ）などの重合性化合物を重合させることができる。
【０４２２】
本工程は、表示素子として液晶分子の良好な配向性、および残留モノマー量の低減を得るためであり、適度な重合速度であることが望ましい。また、簡便性、効率の観点から前記活性エネルギー線は紫外線領域であることが特に好ましい。
また、偏光光源を用いてもよいし、非偏光光源を用いてもよいが、水平配向性の誘起のためには、偏光光源であることが好ましく、直線偏光であることがさらに好ましい。一方で、残留モノマー量低減のためには、非偏光光源であることが好ましい。これらのバランスを実現するために、活性エネルギー線を単一、併用または順番に照射することもできる。
特に紫外線露光する際には、重合性化合物含有組成物に交流電界を印加しながら紫外線露光してもよく、電圧を印加する場合、交流電界は、周波数１０Ｈｚから１０ｋＨｚの交流が好ましく、周波数６０Ｈｚから１０ｋＨｚがより好ましい。
【０４２３】
活性エネルギー線が紫外線の場合、光源ランプとしては、メタルハライドランプ、高圧水銀ランプ、超高圧水銀ランプ等を用いることができる。
【０４２４】
また、照射する紫外線は、液晶組成物の吸収波長域でない波長を有する紫外線であることが好ましく、必要に応じて所定の波長をカットして使用することがより好ましい。
【０４２５】
照射する活性エネルギー線（特に紫外線）の強度は、０．１ｍＷ／ｃｍ２〜１００Ｗ／ｃｍ２程度であることが好ましく、２ｍＷ／ｃｍ２〜５０Ｗ／ｃｍ２程度であることがより好ましい。なお、強度を変化させつつ、活性エネルギー線を照射するようにしてもよい。
【０４２６】
照射する活性エネルギー線（特に紫外線）のエネルギー量は、適宜調整することができるが、１０ｍＪ／ｃｍ２〜５００Ｊ／ｃｍ２程度であることが好ましく、１００ｍＪ／ｃｍ２〜２００Ｊ／ｃｍ２程度であることがより好ましい。
【０４２７】
また、活性エネルギー線（特に紫外線）を照射する時間は、その強度により適宜選択されるが、１０〜７２００秒程度であることが好ましく、１０〜３６００秒程度であることがより好ましく１０〜６００秒程度であることがさらに好ましい。
【０４２８】
この際、例えば、照射する活性エネルギー線の照射時間、液晶組成物中に含まれる配向助剤の量等を適宜調整することにより、重合性モノマーの重合物に起因する表面粗さ（Ｒａ）を設定することができる。
【０４２９】
紫外線を照射する際の温度は、電圧保持率やツイスト角安定性などの信頼性の観点からは液晶組成物のネマチック相−等方相転移温度（Ｔｎｉ）以下の温度が好ましく、液晶組成物の均一配向性、残存モノマーの観点からはＴｎｉ以上であることが好ましく、さらに、温度は、Ｔｎｉより３０℃以上高い温度であることがさらに好ましい。
【０４３０】
本実施形態の液晶表示素子の製造方法は、基板および液晶組成物を準備する準備工程［１］と、基板に親水化処理を施す親水化処理工程［２］と、液晶表示素子１を組み立てる組立工程［３］と、化合物（Ｉ）などの重合性化合物を重合させる重合工程［４］と、シール材を硬化させる硬化工程［５］とを有している。親水化処理工程［２］はこの工程を施すことが好ましいが、省略することもできる。
【０４３１】
［１］  準備工程
まず、アクティブマトリックス基板ＡＭと、カラーフィルタ基板ＣＦと、前述の液晶組成物とを用意する。
【０４３２】
液晶表示素子に使用される２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０４３３】
カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０４３４】
［２］  親水化処理工程（第１の工程）
次に、アクティブマトリックス基板ＡＭおよびカラーフィルタ基板ＣＦの液晶層に接触する面（基板ＡＭ、ＣＦの接触面）のそれぞれに、親水化処理を施してもよい。なお、本工程は、必要に応じて行うようにすればよく、省略することもできる。
【０４３５】
親水化処理を施すことにより、基板ＡＭ、ＣＦの接触面（以下、単に「接触面」とも言う。）の親水性を高めることができる。このため、内側面に対して、液晶組成物中に含まれる配向助剤の極性基を強固に固定することができる。また、接触面から、メソゲン基が離れるように配向助剤を配向させることができる。その結果、液晶層中において液晶分子を配向させた状態でより確実に保持することができる。
【０４３６】
親水化処理（極性向上処理）としては、例えば、オゾン処理、コロナ処理、酸素プラズマ処理のような物理的処理、界面活性剤、ポリエチレングリコール、ポリビニルアルコール等の付与、親水性を有する官能基の導入のような化学的処理等が挙げられる。これらの処理は、１種を単独で、または２種以上を組み合わせて用いることができる。
【０４３７】
中でも、親水化処理としては、物理的処理が好ましく、オゾン処理がより好ましい。オゾン処理によれば、接触面に水酸基を導入して親水性（極性）を高めることができる。また、オゾン処理（物理的処理）は、洗浄効果も高いため、内側面に付着した不純物（例えば、レジスト残渣等）を除去することができる。したがって、接触面には、配向助剤の極性基がより吸着し易くなる。
【０４３８】
＜オゾン処理＞
オゾン処理は、紫外線（ＵＶ）照射により空気中の酸素をオゾンに変換し、オゾン含有雰囲気により表面改質を行う方法である。
【０４３９】
ＵＶ光源としては、低圧水銀ランプが好ましい。低圧水銀ランプは、１８５ｎｍ付近と２５４ｎｍ付近との波長に発光スペクトルを有し、１８５ｎｍ付近の波長を有する光でオゾンを生成し、２５４ｎｍ付近の波長を有する光でオゾンを分解し、活性酸素を生成することが知られている。したがって、低圧水銀ランプを用いることにより、接触面に効率よく親水化処理を施すことができる。
【０４４０】
オゾンの生成源となるガスは、酸素を含むガスであればよく、酸素ガス、乾燥空気等を用いることができる。
【０４４１】
また、オゾン処理の雰囲気の圧力は、減圧および大気圧のいずれであってもよい。
【０４４２】
オゾン処理の時間（ＵＶの照射時間）は、特に限定されないが、５〜１００秒間程度であることが好ましく、１０〜６０秒間程度であることがより好ましい。
【０４４３】
＜コロナ処理＞
コロナ処理は、大気圧下に、一対の電極に高電圧の交流を印加することにより励起されるコロナ放電を利用して、表面改質を行う方法である。
【０４４４】
＜酸素プラズマ処理＞
酸素プラズマ処理は、酸素ガスを含む処理ガスをアーク放電により電離させ、この際に発生する酸素プラズマを利用して表面改質を行う方法である。
【０４４５】
処理ガスには、酸素ガスと、窒素ガス、アルゴンガス、ヘリウムガスのような不活性ガスとの混合ガスを用いることができる。
【０４４６】
酸素ガスの供給量は、０．５〜５０ｓｃｃｍ程度であることが好ましく、雰囲気の圧力は、０．１〜５０Ｐａ程度であることが好ましい。
【０４４７】
アーク放電時において電源からの印加電力は、１０〜５００Ｗ程度であることが好ましく、電源の周波数は、１〜５０ｋＨｚ程度であることが好ましい。
【０４４８】
親水化処理後の接触面の全領域において２５℃における水の静的接触角が７０°以下であることが好ましく、６０°以下であることがより好ましい。
【０４４９】
画素電極層５および共通電極層９が有機絶縁膜を含む場合は、有機絶縁膜の表面の２５℃における水の静的接触角が７０°以下であることが好ましく、４０〜５５°程度であることがより好ましい。ＩＴＯ膜（金属酸化物膜）の表面の２５℃における水の静的接触角が３０°以下であることが好ましく、１０〜２０°程度であることがより好ましい。
【０４５０】
また、親水化処理後の接触面の全領域において表面自由エネルギーが５０ｍＮ／ｍ以上であることが好ましく、６０ｍＮ／ｍ以上であることがより好ましい。
【０４５１】
画素電極層および共通電極層が有機絶縁膜を含む場合は、有機絶縁膜の表面の表面自由エネルギーが５０ｍＮ／ｍ以上であることが好ましく、５５〜６５ｍＮ／ｍ程度であることがより好ましい。ＩＴＯ膜（金属酸化物膜）の表面の表面自由エネルギーが７０ｍＮ／ｍ以上であることが好ましく、７５〜８５ｍＮ／ｍ程度であることがより好ましい。
【０４５２】
静的接触角および表面自由エネルギーを前記範囲に設定することにより、配向助剤を接触面のほぼ全面にムラなく供給することができるとともに、配向助剤をより強固に接触面に吸着（固定）することができる。
【０４５３】
［３］  組立工程（第２の工程）
次に、アクティブマトリクス基板ＡＭおよびカラーフィルタ基板ＣＦの少なくとも一方の縁部に沿って、ディスペンサーを用いてシール材を閉ループ土手状に描画する。
【０４５４】
ここで、前記基板は、透明電極層が内側となるように対向させる。その際、スペーサーを介して、基板の間隔を調整してもよい。このときは、得られる調光層の厚さｄが１〜１００μｍとなるように調整するのが好ましい。１．５から１０μｍが更に好ましく、２．５〜４．０μｍが特に好ましい。偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料などからなる柱状スペーサー等が挙げられる。
【０４５５】
その後、減圧状態下において、所定量の液晶組成物をシール材の内側に滴下し、２枚の基板間に液晶組成物を狭持させる。この方法は、通常の真空注入法又はＯＤＦ（Ｏｎｅ  Ｄｒｏｐ  Ｆｉｌｌ）法、インクジェット法などを用いることができるが、真空注入法においては滴下痕が発生しないものの、注入の跡が残る課題を有しているものであるが、本願発明においては、ＯＤＦ法を用いて製造する表示素子により好適に使用することができる。ＯＤＦ法の液晶表示素子製造工程においては、バックプレーン又はフロントプレーンのどちらか一方の基板にエポキシ系光熱併用硬化性などのシール剤を、ディスペンサーを用いて閉ループ土手状に描画し、その中に脱気下で所定量の組成物を滴下後、フロントプレーンとバックプレーンを接合することによって液晶表示素子を製造することができる。本発明の組成物は、ＯＤＦ工程における組成物の滴下が安定的に行えるため、好適に使用することができる。
【０４５６】
ＯＤＦ法では、液晶表示素子１のサイズに応じて最適な注入量を滴下する必要がある。前述したような液晶組成物は、例えば、滴下時に生じる滴下装置内の急激な圧力変化や衝撃に対する影響が少なく、長時間にわたって安定的に滴下し続けることが可能である。このため、液晶表示素子１の歩留まりを高く維持することができる。
【０４５７】
特に、スマートフォンに多用される小型の液晶表示素子は、液晶組成物の最適な注入量が少ないため、そのズレ量を一定範囲内に制御すること自体が難しい。しかしながら、前述したような液晶組成物を用いることにより、小型の液晶表示素子においても安定かつ最適な注入量を正確に滴下することができる。
【０４５８】
また、ＯＤＦ法によれば、液晶組成物を基板に滴下した際の滴下痕の発生を抑えることができる。なお、滴下痕とは、黒表示および白表示した場合に液晶組成物を滴下した痕が散乱のため、白く浮かび上がる現象である。
上記により、液晶組成物に接触するように、アクティブマトリクス基板ＡＭとカラーフィルタ基板ＣＦとを対向させて配置することができる。
【０４５９】
［４］  重合工程（第３の工程）
重合工程（第３の工程）は、(重合体（ＰＬ）の製造方法)の記載と同様である。
【０４６０】
なお、［３］組立工程では、滴下注入（ＯＤＦ）法に代えて、真空注入法を用いるようにしてもよい。例えば、真空注入法では、まず、アクティブマトリクス基板ＡＭおよびカラーフィルタ基板ＣＦの少なくとも一方の縁部に沿って、注入口を残すようにしてシール材をスクリーン印刷する。その後、２つの基板ＡＭ、ＣＦを貼り合わせ、加熱によりシール材を熱硬化させる。次に、注入口を封止した後、［４］重合工程に移行する。
【０４６１】
このようにして得られた液晶表示素子は、ＰＳＡ型、ＰＳＶＡ型、ＶＡ型、ＩＰＳ型、ＦＦＳ型またはＥＣＢ型の液晶表示素子であることが好ましく、ＩＰＳ型、ＦＦＳ型またはＥＣＢ型の液晶表示素子であることがより好ましい。
【０４６２】
以上、本発明の液晶表示素子および液晶表示素子の製造方法について説明したが、本発明は、前述した実施形態に限定されるものではない。
【０４６３】
例えば、本発明の液晶表示素子は、その一部の構成を同様の機能を発揮する他の構成と置換してもよく、任意の構成を追加してもよい。また、本発明の液晶表示素子の製造方法は、任意の目的を有する追加の工程を有してもよく、同様の作用・効果が得られる任意の工程と置換されてもよい。
【０４６４】
また、前記実施形態の液晶表示素子では、アクティブマトリクス基板ＡＭおよびカラーフィルタ基板ＣＦの双方がポリイミド（ＰＩ）配向膜を介さず、直接、液晶層４に接触する構成であるが、いずれか一方にＰＩ配向膜を設けるようにしてもよい。この場合、ＰＩ配向膜の表面には、親水化処理を施しても、施さなくてもよい。
ＰＩ配向膜を設けるのであれば、ＰＩ配向膜を形成する際のＣＦへの熱の影響、および配向性から、アクティブマトリクス基板ＡＭ（画素電極を有する基板）側が好ましく、残留ＤＣ、焼きつきの観点からはカラーフィルタ基板ＣＦ側が好ましい。
＜カラーフィルタ＞
本発明におけるカラーフィルタは、ブラックマトリックス及び少なくともＲＧＢ三色画素部から構成されるが、ＲＧＢ三色画素部は、色材として、色材として、Ｒ画素部中にはジケトピロロピロール顔料及び／又は油溶アニオン性 赤色有機染料から選ばれる１種又は２種以上を含有し、Ｇ画素部中にはハロゲン化フタロシニアン顔料、フタロシアニン系緑色染料、フタロシアニン系青色染料とアゾ系黄色有機染料との混合物からなる群から選ばれる少なくとも一種を、Ｂ画素部中にはε型銅フタロシニアン顔料及び／又はカチオン性青色有機染料から選ばれる１種又は２種以上を含有する。
（Ｒ画素部）
前記Ｒ画素部中のジケトピロロピロール顔料が、Ｃ．Ｉ．Ｐｉｇｍｅｎｔ  Ｒｅｄ  ２５４、同２５５、２６４、臭素化ジケトピロロピロール顔料、溶剤性赤色有機染料がＣ．Ｉ．Ｓｏｌｖｅｎｔ  Ｒｅｄ  ５２、同１１１、同１２４、同１３５、同１４１、同１４５、同１５１、同１７９であることが好ましい。
【０４６５】
前記Ｒ画素部中に更に、Ｃ．Ｉ．Ｐｉｇｍｅｎｔ  Ｒｅｄ  １７７、同２４２、同１６６、同１６７、同１７９、Ｃ．Ｉ．Ｐｉｇｍｅｎｔ  Ｏｒａｎｇｅ  ３８、同７１、Ｃ．Ｉ．Ｐｉｇｍｅｎｔ  Ｙｅｌｌｏｗ  １５０、同２１５、同１８５、同１３８、同１３９、Ｃ．Ｉ．Ｓｏｌｖｅｎｔ Ｒｅｄ ８９、Ｃ．Ｉ．Ｓｏｌｖｅｎｔ  Ｏｒａｎｇｅ  ５６、Ｃ．Ｉ．Ｓｏｌｖｅｎｔ  Ｙｅｌｌｏｗ  ２１、同８２、同８３：１、同３３、同１６２からなる群から選ばれる少なくとも１種の有機染顔料を含有し、ハイブリッド化するのが好ましい。
（Ｇ画素部）
前記Ｇ画素部中のハロゲン化フタロシニアン顔料が、Ｃ．Ｉ．Ｐｉｇｍｅｎｔ  Ｇｒｅｅｎ  ７、同３６、同５８、同５９、同６２、同６３、フタロシアニン系緑色染料が、下記一般式（ＰＩＧ−１）で表される染料、フタロシアニン系青色染料が、Ｃ．Ｉ．Ｓｏｌｖｅｎｔ  Ｂｌｕｅ  ６７、アゾ系黄色有機染料が、Ｃ．Ｉ．Ｓｏｌｖｅｎｔ  Ｙｅｌｌｏｗ  １６２であることが好ましい。
【０４６６】
【化１１１】
2020204726.tif 000115
【０４６７】
（式中、一般式（ＰＩＧ−１）において、Ｘ１ｉ〜Ｘ１６ｉは、水素原子、フッ素原子、塩素原子、臭素原子または一般式（ＰＩＧ−２）、（ＰＩＧ−３）、（ＰＩＧ−４）、（ＰＩＧ−５）を表す。ひとつのベンゼン環に結合した４個のＸの原子は同一でも異なっていても良い。Ｍは中心金属で、Ｚｎ、Ｃｕ、Ｍｇ、Ｃａ、Ｓｒ、Ｂａ、Ｍｎ、Ｃｏ、Ｎｉ、Ｐｄ、Ｐｔ、Ｓｎ、Ｆｅ、ＩｎＣｌ、ＶＣｌを表す。Ｘ１７ｉは酸素、イオウ、スルホン（−ＳＯ２−）を表す。Ｘ１８ｉは、水素原子、置換基を有していてもよい炭素原子数１から２９のアルキル基、の炭素原子数２から２０のアルケニル基、炭素原子数３から３０のアルキニル基、炭素原子数３から３０シクロアルキル基、３から３０シクロアルケニル基、炭素原子数６から３０のシクロアルキニル基、又は炭素原子数６から３０アリール基を表す。ｋは１から５の整数を表す。
【０４６８】
前期Ｇ画素部中に更に、Ｃ．Ｉ．Ｐｉｇｍｅｎｔ  Ｙｅｌｌｏｗ  １５０、同２１５、同１８５、同１３８、Ｃ．Ｉ．Ｓｏｌｖｅｎｔ  Ｙｅｌｌｏｗ  ２１、同８２、同８３：１、同３３からなる群から選ばれる少なくとも１種の有機染顔料を含有し、ハイブリッド化するのが好ましい。
（Ｂ画素部）
前記Ｂ画素部中のε型銅フタロシニアン顔料がＣ．Ｉ．Ｐｉｇｍｅｎｔ  １５：６、カチオン性青色有機染料が、下記一般式（ＰＩＧ−６）、（ＰＩＧ−７）で表される染料であることが好ましい。
【０４６９】
【化１１２】
2020204726.tif 000116
【０４７０】
（式中、Ｒ１ｊ〜Ｒ６ｊは各々独立して水素原子、置換基を有していてもよい炭素原子数１〜８のアルキル基、又は置換基を有してもよいアリール基を表す。Ｒ１ｊ〜Ｒ６ｊが置換基を有していてもよいアルキル基を表す場合、隣接するＲ１ｊとＲ２ｊ、Ｒ３ｊとＲ４ｊ、Ｒ５ｊとＲ６ｊが結合して環構造を形成してもよい。Ｒ７ｊ及びＸ８ｊは各々独立して水素原子、ハロゲン原子、又は置換基を有してもよい炭素原子数１〜８のアルキル基を示す。Ｚ１ｊは炭素原子数４〜１２のアルキル基、又は、−Ｒ７ｊ−Ｂ−Ｒ８ｊ−を表す。Ｒ７ｊおよびＲ８ｊは各々独立に置換基を有していてもよい炭素原子数２〜８のアルキル基を表し、Ｂは２価のシクロヘキシル基又は置換もしくは無置換の２価のフェニル基を表す。［Ａ］ｂ−は任意のｂ価のアニオンを表す。、ａは２以上の整数を表す。ｂは２以上の整数を表す）
Ｂ画素部中に更に、キサンテン系染料、Ｃ．Ｉ．Ｐｉｇｍｅｎｔ  Ｂｌｕｅ  １、Ｃ．Ｉ．Ｐｉｇｍｅｎｔ  Ｖｉｏｌｅｔ  ２３、Ｃ．Ｉ．Ｂａｓｉｃ  Ｂｌｕｅ  ７、Ｃ．Ｉ．Ｂａｓｉｃ  Ｖｉｏｌｅｔ  １０、Ｃ．Ｉ．Ａｃｉｄ  Ｂｌｕｅ  １、同９０、同８３、Ｃ．Ｉ．Ｄｉｒｅｃｔ  Ｂｌｕｅ  ８６からなる群から選ばれる少なくとも１種の有機染顔料を含有し、ハイブリッド化するのが好ましい。
【０４７１】
また、カラーフィルタが、ブラックマトリックスとＲＧＢ三色画素部とＹ画素部とから構成され、色材として、Ｙ画素部に、Ｃ．Ｉ．Ｐｉｇｍｅｎｔ  Ｙｅｌｌｏｗ  １５０、同２１５、同１８５、同１３８、同１３９、Ｃ．Ｉ．Ｓｏｌｖｅｎｔ  Ｙｅｌｌｏｗ  ２１、８２、同８３：１、同３３及び同１６２からなる群から選ばれる少なくとも１種の黄色有機染顔料を含有するのも好ましい。
【０４７２】
本発明におけるカラーフィルタにおける各画素部のＣ光源下のＸＹＺ表色系での色度ｘ及び色度ｙは、液晶層の電圧保持率（ＶＨＲ）の低下、イオン密度（ＩＤ）の増加を防止し、白抜け、配向むら、焼き付けなどの表示不良の問題発生を抑制する観点から、以下のようなものが好ましい。
【０４７３】
Ｒ画素部のＣ光源下のＸＹＺ表色系での色度ｘは０．５８〜０．６９であるのが好ましく、０．６２〜０．６８であるのがより好ましく、色度ｙは０．３０〜０．３６であるのが好ましく、０．３１〜０．３５であるのがより好ましく、色度ｘは０．５８〜０．６９であり、且つ色度ｙは０．３０〜０．３６であるのがより好ましく、色度ｘは０．６２〜０．６８であり、且つ色度ｙは０．３１〜０．３５であるのがより好ましい。
【０４７４】
Ｇ画素部のＣ光源下のＸＹＺ表色系での色度ｘは０．１９〜０．３５であるのが好ましく、０．２０〜０．２９であるのがより好ましく、色度ｙは０．５４〜０．７６であるのが好ましく、０．６４〜０．７４であるのがより好ましく、色度ｘは０．１９〜０．３５であり、且つ色度ｙは０．５４〜０．７６であるのがより好ましく、色度ｘは０．２０〜０．２９であり、且つ色度ｙは０．６４〜０．７４であるのがより好ましい。
【０４７５】
Ｂ画素部のＣ光源下のＸＹＺ表色系での色度ｘは０．１２〜０．２０であるのが好ましく、０．１３〜０．１８であるのがより好ましく、色度ｙは０．０４〜０．１２であるのが好ましく、０．０５〜０．０９であるのがより好ましく、色度ｘは０．１２〜０．１８であり、且つ色度ｙは０．０４〜０．１２であるのがより好ましく、色度ｘは０．１３〜０．１７であり、且つ色度ｙは０．０４〜０．０９であるのがより好ましい。
【０４７６】
Ｙ画素部のＣ光源下のＸＹＺ表色系での色度ｘは０．４６〜０．５０であるのが好ましく、０．４７〜０．４８であるのがより好ましく、色度ｙは０．４８〜０．５３であるのが好ましく、０．５０〜０．５２であるのがより好ましく、色度ｘは０．４６〜０．５０であり、且つ色度ｙは０．４８〜０．５３であるのがより好ましく、色度ｘは０．４７〜０．４８であり、且つ色度ｙは０．５０〜０．５２であるのがより好ましい。
【０４７７】
ここで、ＸＹＺ表色系とは、１９３１年にＣＩＥ（国際照明委員会）において標準表色系として承認された表色系をいう。
【０４７８】
前記の各画素部における色度は、用いる染顔料の種類やそれらの混合比率を変えることで調整することができる。例えば、Ｒ画素の場合は赤色染顔料に黄色染顔料及び／又は橙色顔料を、Ｇ画素の場合は緑色染顔料に黄色染顔料を、Ｂ画素の場合は青色染顔料に紫色染顔料又は黄味の青色染顔料を適当量添加することによって調整することが可能である。また、顔料の粒径を適宜調整することによっても調整できる。
【０４７９】
カラーフィルタは、従来公知の方法でカラーフィルタ画素部を形成することができる。画素部の形成方法の代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【０４８０】
Ｒ画素、Ｇ画素、Ｂ画素、必要に応じてＹ画素等の他の色の画素ごとに、後記する光硬化性組成物を調製して、前記した操作を繰り返すことにより、所定の位置にＲ画素、Ｇ画素、Ｂ画素、Ｙ画素の着色画素部を有するカラーフィルタを製造することができる。
【０４８１】
後記する光硬化性組成物をガラス等の透明基板上に塗布する方法としては、例えば、スピンコート法、スリットコート法、ロールコート法、インクジェット法等が挙げられる。
【０４８２】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【０４８３】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【０４８４】
本発明のカラーフィルタ用色材は、本発明の液晶組成物と用いることで、液晶層の電圧保持率（ＶＨＲ）の低下、イオン密度（ＩＤ）の増加を防止し、白抜け、配向むら、焼き付けなどの表示不良の問題を解決する液晶表示装置を提供することが可能となる。
【０４８５】
前記光硬化性組成物の製造方法としては、本発明のカラーフィルタ用顔料組成物と、有機溶剤と分散剤とを必須成分として使用し、これらを混合し均一となる様に攪拌分散を行って、まずカラーフィルタの画素部を形成するための顔料分散液を調製してから、そこに、光硬化性化合物と、必要に応じて熱可塑性樹脂や光重合開始剤等を加えて前記光硬化性組成物とする方法が一般的である。
【０４８６】
ここで用いられる有機溶媒としては、例えば、トルエンやキシレン、メトキシベンゼン等の芳香族系溶剤、酢酸エチルや酢酸プロピルや酢酸ブチル、プロピレングリコールモノメチルエーテルアセテート、プロピレングリコールモノエチルエーテルアセテート、ジエチレングリコールメチルエーテルアセテート、ジエチレングリコールエチルエーテルアセテート、ジエチレングリコールプロピルエーテルアセテート、ジエチレングリコールブチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物の様なカルバミン酸エステル等が挙げられる。
【０４８７】
ここで用いられる分散剤としては、例えば、ビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、ディスパービックＬＰＮ２１１１６、ディスパービックＬＰＮ６９１９、ルーブリゾール社のソルスパース３０００、ソルスパース９０００、ソルスパース１３２４０、ソルスパース１３６５０、ソルスパース１３９４０、ソルスパース１７０００、１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の、室温で液状かつ水不溶性の合成樹脂を含有させることが出来る。これら分散剤や、樹脂の添加は、フロッキュレーションの低減、顔料の分散安定性の向上、分散体の粘度特性を向上にも寄与する。
【０４８８】
また、分散助剤として、有機顔料誘導体の、例えば、フタルイミドメチル誘導体、同スルホン酸誘導体、同Ｎ−（ジアルキルアミノ）メチル誘導体、同Ｎ−（ジアルキルアミノアルキル）スルホン酸アミド誘導体等も含有することも出来る。もちろん、これら誘導体は、異なる種類のものを二種以上併用することも出来る。
【０４８９】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【０４９０】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス〔２−（メタ）アクリロイルオキシエチル）イソシアヌレート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【０４９１】
光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、ＢＡＳＦ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【０４９２】
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【０４９３】
光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【０４９４】
前記した様な各材料を使用して、質量基準で、本発明のカラーフィルタ用顔料組成物１００部当たり、３００〜１０００部の有機溶剤と、１〜１００部の分散剤とを、均一となる様に攪拌分散して前記染顔料液を得ることができる。次いでこの顔料分散液に、本発明のカラーフィルタ用顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ画素部を形成するための光硬化性組成物を得ることができる。
【０４９５】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
【０４９６】
フォトリソグラフィー法によるカラーフィルタ画素部の製造方法について詳記したが、本発明のカラーフィルタ用顔料組成物を使用して調製されたカラーフィタ画素部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法、インクジェット法、反転印刷法、熱硬化法等の方法で各色画素部を形成して、カラーフィルタを製造してもよい。
【０４９７】
有機顔料を基材に塗布して乾燥させた状態でカラーフィルタとしてもよいし、顔料分散体に硬化性樹脂が含まれる場合、熱や活性エネルギー線により硬化することでカラーフィルタとしてもよい。また、ホットプレート、オーブン等の加熱装置により、１００〜２８０℃で、所定時間加熱処理（ポストベーク）することによって、塗膜中の揮発性成分を除去する工程を行ってもかまわない。
（配向膜）
本発明の液晶表示装置において、第一の基板と、第二の基板の一方の基板上の液晶組成物と接する面には液晶組成物を配向させるため、配向膜を有していても良い。配向膜を必要とする液晶表示装置においてはカラーフィルタと液晶層間に配置するものであるが、配向膜の膜厚が厚いものでも１００ｎｍ以下と薄く、カラーフィルタを構成する顔料等の色素と液晶層を構成する液晶化合物との相互作用を完全に遮断するものでは無い。
【０４９８】
又、配向膜を用いない液晶表示装置においては、カラーフィルタを構成する顔料等の色素と液晶層を構成する液晶化合物との相互作用はより大きくなる。
【０４９９】
配向膜材料としては、ポリイミド、ポリアミド、ＢＣＢ（ペンゾシクロブテンポリマー）、ポリビニルアルコールなどの透明性有機材料を用いることができ、特に、ｐ−フェニレンジアミン、４，４’−ジアミノジフエニルメタンなどの脂肪族または脂環族ジアミン等のジアミン及びブタンテトラカルボン酸無水物や２，３，５−トリカルボキシシクロペンチル酢酸無水物等の脂肪族又は脂環式テトラカルボン酸無水物、ピロメリット酸二無水物等の芳香族テトラカルボン酸無水物から合成されるポリアミック酸をイミド化した、ポリイミド配向膜が好ましい。この場合の配向付与方法は、ラビングを用いることが一般的であるが、垂直配向膜等に使用する場合は配向を付与しないで使用することもできる。
【０５００】
配向膜材料としては、カルコン、シンナメート、シンナモイル又はアゾ基等を化合物中に含む、材料を使用することができ、ポリイミド、ポリアミド等の材料と組み合わせて使用してもよく、この場合配向膜はラビングを用いてもよく光配向技術を用いてもよい。
【０５０１】
配向膜は、基板上に前記配向膜材料をスピンコート法などの方法により塗布して樹脂膜を形成することが一般的であるが、一軸延伸法、ラングミュア・ブロジェット法等を用いることもできる。
（透明電極）
本発明の液晶表示装置において、透明電極の材料としては、導電性の金属酸化物を用いることができ、金属酸化物としては酸化インジウム（Ｉｎ２Ｏ３）、酸化スズ（ＳｎＯ２）、酸化亜鉛（ＺｎＯ）、酸化インジウムスズ（Ｉｎ２Ｏ３―ＳｎＯ２）、酸化インジウム亜鉛（Ｉｎ２Ｏ３―ＺｎＯ）、ニオブ添加二酸化チタン（Ｔｉ１−ｘＮｂｘＯ２）、フッ素ドープ酸化スズ、グラフェンナノリボン又は金属ナノワイヤー等が使用できるが、酸化亜鉛（ＺｎＯ）、酸化インジウムスズ（Ｉｎ２Ｏ３―ＳｎＯ２）又は酸化インジウム亜鉛（Ｉｎ２Ｏ３―ＺｎＯ）が好ましい。これらの透明導電膜のパターニングには、フォト・エッチング法やマスクを用いる方法などを使用することができる。
【０５０２】
本発明の液晶表示装置は、特にアクティブマトリックス駆動用液晶表示装置に有用であり、ＴＮモード、ＩＰＳモード、高分子安定化ＩＰＳモード、ＦＦＳモード、ＯＣＢモード、ＶＡモード又はＥＣＢモード用液晶表示装置に適用できる。
【０５０３】
本液晶表示装置と、バックライトを組み合わせて、液晶テレビ、パソコンのモニター、携帯電話、スマートフォンのディスプレイや、ノート型パーソナルコンピューター、携帯情報端末、デジタルサイネージ等の様々な用途で使用される。バックライトとしては、冷陰極管タイプバックライト、無機材料を用いた発光ダイオードや有機ＥＬ素子を用いた、２波長ピークの擬似白色バックライトと３波長ピークのバックライト等がある。
【実施例】
【０５０４】
以下、実施例に基づき本発明を更に具体的に説明するが、本発明は実施例に限定されるものではない。また、以下の実施例及び比較例の組成物における「％」は「質量％」を意味する。
尚、実施例において化合物の記載について以下の略号を用いた。
【０５０５】
＜環構造＞
【０５０６】
【化１１３】
2020204726.tif 000117
【０５０７】
（側鎖構造及び連結構造）
【０５０８】
【表３】
2020204726.tif 000118
【０５０９】
（ただし、表中のｎは自然数である。）
実施例中、測定した特性は以下の通りである。
【０５１０】
Ｔｎｉ  ：ネマチック相−等方性液体相転移温度（℃）
Δｎ  ：２０℃における屈折率異方性
η    ：２０℃における粘度（ｍＰａ・ｓ）
γ１  ：２０℃における回転粘性（ｍＰａ・ｓ）
Δε  ：２０℃における誘電率異方性
Ｋ３３  ：２０℃における弾性定数Ｋ３３（ｐＮ）
【０５１１】
実施例及び比較例の各液晶組成物について、以下の各種評価試験を行った。
また、各実施例および比較例における、それぞれの液晶組成物における各評価試験の結果をそれぞれ後述の各表に記載した。
【０５１２】
「ＶＨＲ測定」
（周波数６０Ｈｚ，印加電圧１Ｖの条件下で３３３Ｋにおける電圧保持率（％））
４５０ｎｍに主発光ピークを有する青色ＬＥＤ光源耐光試験：
４５０ｎｍにピークをもつ青色単色ＬＥＤ光源を液晶パネルに対して１４時間４５０ｎｍの波長で６８Ｊ照射する前と後のＶＨＲを測定した。
【０５１３】
３８５ｎｍに主発光ピークを有するＬＥＤ耐光試験：
３８５ｎｍをピークにもつ単色ＬＥＤを液晶パネルに対して６０秒３８５ｎｍの波長で１０Ｊ照射する前と後のＶＨＲを測定した。
装置は、東陽テクニカ社製ＬＣＭ−２を使用した。電圧保持率ＶＨＲ（％）は数値が高いほど、素子としての電圧性能を維持していることを意味し、信頼性に優れていることを表す。
【０５１４】
「液晶パネル、バックライトユニットおよび液晶表示素子の作製方法」
（１）液晶パネルの作製
（カラーフィルタの製造）
「カラーフィルタの作成」
［着色組成物の調製］
［赤色染料着色組成物１］
赤色染料１（Ｃ．Ｉ．Ｓｏｌｖｅｎｔ  Ｒｅｄ  １２４）１０部をポリビンに入れ、プロピレングリコールモノメチルエーテルアセテート５５部、０．３−０．４ｍｍφセプルビーズを加え、ペイントコンディショナー（東洋精機株式会社製）で４時間分散した後、５μｍのフィルタで濾過し染料着色液を得た。  この染料着色液７５．００部とポリエステルアクリレート樹脂（アロニックス（商標名）Ｍ７１００、東亜合成化学工業株式会社製）５．５０部、ジぺンタエリストールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ１３．５部を分散撹拌機で撹拌し、孔径１．０μｍのフィルタで濾過し、赤色染料着色組成物１を得た。
［赤色染料着色組成物２］
上記赤色染料着色組成物１の赤色染料１  １０部に代え、赤色染料２（Ｃ．Ｉ．Ｓｏｌｖｅｎｔ  Ｒｅｄ  １３５）８部と黄色染料１（Ｃ．Ｉ．Ｓｏｌｖｅｎｔ  Ｙｅｌｌｏｗ  ２１）２部を用いて、上記と同様にして、赤色染料着色組成物２を得た。
［赤色染料着色組成物３］
上記赤色染料着色組成物１の赤色染料１  １０部に代え、赤色染料３（Ｃ．Ｉ．Ｓｏｌｖｅｎｔ  Ｒｅｄ  ５２）１０部を用いて、上記と同様にして、赤色染料着色組成物３を得た。
［赤色染顔料着色組成物１］
上記赤色染料１  ４部、小角エックス線散乱法での平均一次粒子径が２５ｎｍ、規格化分散４０％の赤色顔料１（Ｃ．Ｉ．Ｐｉｇｍｅｎｔ  Ｒｅｄ  ２５４）２部と小角エックス線散乱法での平均一次粒子径が３０ｎｍ、規格化分散５０％の赤色顔料２（Ｃ．Ｉ．Ｐｉｇｍｅｎｔ  Ｒｅｄ  １７７）２部、小角エックス線散乱法での平均一次粒子径が３５ｎｍ、規格化分散６０％黄色顔料２（Ｃ．Ｉ．Ｐｉｇｍｅｎｔ  Ｙｅｌｌｏｗ  １３９）２部をポリビンに入れ、プロピレングリコールモノメチルエーテルアセテート５５部、ディスパービックＬＰＮ２１１１６（ビックケミー株式会社製）７．０部、Ｓａｉｎｔ−Ｇｏｂａｉｎ社製０．３−０．４ｍｍφジルコニアビーズ「ＥＲ−１２０Ｓ」を加え、ペイントコンディショナー（東洋精機株式会社製）で４時間分散した後、１μｍのフィルタで濾過し顔料分散液を得た。この顔料分散液７５．００部とポリエステルアクリレート樹脂（アロニックス（商標名）Ｍ７１００、東亜合成化学工業株式会社製）５．５０部、ジぺンタエリストールヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＥＰ１３．５部を分散撹拌機で撹拌し、孔径１．０μｍのフィルタで濾過し、赤色染顔料着色組成物１を得た。
【０５１５】
なお、有機顔料の平均一次粒子径及び粒径分布は、特開２００６−１１３０４２公報の小角エックス線散乱法に基づく有機顔料分散体の小角エックス線散乱プロファイル（測定散乱プロファイル）から得られたものである。
［赤色染顔料着色組成物２］
上記赤色染顔料着色組成物１の赤色顔料１を小角エックス線散乱法での平均一次粒子径が２０ｎｍ、規格化分散４０％の赤色顔料３（ＰＩＧ−８の臭素化ジケトピロロピロール顔料）に代え、上記と同様にして、赤色染顔料着色組成物２を得た。
【０５１６】
【化１１４】
2020204726.tif 000119
【０５１７】
［赤色顔料着色組成物１］
上記赤色染顔料着色組成物１の赤色染料１  ４部、赤色顔料１  ２部、赤色顔料２  ２部、黄色顔料２  ２部に代え、小角エックス線散乱法での平均一次粒子径が５０ｎｍ、規格化分散７０％の赤色顔料４（Ｃ．Ｉ．Ｐｉｇｍｅｎｔ  Ｒｅｄ  ４８：１）を用いて、上記と同様にして、赤色顔料着色組成物１を得た。
［緑色染料着色組成物１］
上記赤色染料着色組成物１の赤色染料１  １０部に代え、青色染料１（Ｃ．Ｉ．Ｓｏｌｖｅｎｔ  Ｂｌｕｅ  ６７）３部と黄色染料２（Ｃ．Ｉ．Ｓｏｌｖｅｎｔ  Ｙｅｌｌｏｗ  １６２）７部を用いて、上記と同様にして、緑色染料着色組成物１を得た。
［緑色染料着色組成物２］
上記緑色染料着色組成物１の青色染料１  ３部を緑色染料１（ＰＩＧ−９の構造）８部、 黄色染料２（Ｃ．Ｉ．Ｓｏｌｖｅｎｔ  Ｙｅｌｌｏｗ  １６２）７部を２部に代えて  、上記と同様にして、緑色染料着色組成物２を得た。
【０５１８】
【化１１５】
2020204726.tif 000120
【０５１９】
［緑色染料着色組成物３］
上記緑色染料着色組成物１の青色染料１  ３部を緑色染料２（ＰＩＧ−１０の構造）９部、 黄色染料２（Ｃ．Ｉ．Ｓｏｌｖｅｎｔ  Ｙｅｌｌｏｗ  １６２）７部を１部に代えて  、上記と同様にして、緑色染料着色組成物３を得た。
【０５２０】
【化１１６】
2020204726.tif 000121
【０５２１】
［緑色染料着色組成物４］
上記緑色染料着色組成物１の青色染料１  ３部と黄色染料２  ７部に代え緑色染料１（Ｃ．Ｉ．Ｓｏｌｖｅｎｔ  Ｇｒｅｅｎ  ７）１０部を用いて、上記と同様にして、緑色染料着色組成物４を得た。
［緑色染顔料着色組成物１］
上記赤色染顔料着色組成物１の赤色染料１  ４部、赤色顔料１  ２部、赤色顔料２  ２部、黄色顔料２  ２部に代え、上記緑色染料１ ３部と緑色顔料１（Ｃ．Ｉ．Ｐｉｇｍｅｎｔ  Ｇｒｅｅｎ  ５８、ＤＩＣ株式会社製「ＦＡＳＴＯＧＥＮ  ＧＲＥＥＮ  Ａ３５０」）３部と黄色顔料１（Ｃ．Ｉ．Ｐｉｇｍｅｎｔ  Ｙｅｌｌｏｗ  １５０、ＢＡＹＥＲ社製ＦＡＮＣＨＯＮ  ＦＡＳＴ  ＹＥＬＬＯＷ  Ｅ４ＧＮ）４部を用いて、上記と同様にして、緑色染顔料着色組成物１を得た。
［緑色染顔料着色組成物２］
上記緑色染顔料着色組成物１の緑色顔料１  ３部、黄色顔料１  ４部に代え、緑色顔料２（Ｃ．Ｉ．Ｐｉｇｍｅｎｔ  Ｇｒｅｅｎ  ６３）２部と黄色顔料２（Ｃ．Ｉ．Ｐｉｇｍｅｎｔ  ＹＥＬＬＯＷ  １３８）５部を用いて、上記と同様にして、緑色染顔料着色組成物２を得た。
［青色染料着色組成物１］
上記赤色染料着色組成物１の赤色染料１  １０部に代え、青色染料２（Ｃ．Ｉ．Ｂａｓｉｃ  Ｂｌｕｅ  ７，ＰＩＧ−１１の構造）１０部を用いて、上記と同様にして、青色染料着色組成物１を得た。
【０５２２】
【化１１７】
2020204726.tif 000122
【０５２３】
［青色染料着色組成物２］
上記赤色染料着色組成物１の赤色染料１  １０部に代え、青色染料３（ＰＩＧ−１２の構造）１０部を用いて、上記と同様にして、青色染料着色組成物２を得た。
【０５２４】
【化１１８】
2020204726.tif 000123
【０５２５】
［青色染料着色組成物３］
上記赤色染料着色組成物１の赤色染料１  １０部に代え、青色染料４（ＰＩＧ−１３の構造）１０部を用いて、上記と同様にして、青色染料着色組成物３を得た。
【０５２６】
【化１１９】
2020204726.tif 000124
【０５２７】
［青色染料着色組成物４］
上記青色染料着色組成物２の青色染料１  １０部に代え、青色染料５（Ｃ．Ｉ．Ｓｏｌｖｅｎｔ  Ｂｌｕｅ  １２）１０部を用いて、上記と同様にして、青色染料着色組成物４を得た。
［青色染顔料着色組成物１］
上記赤色染顔料着色組成物１の赤色染料１  ４部、赤色顔料１  ２部、赤色顔料２  ２部、黄色顔料２  ２部に代え、小角エックス線散乱法での平均一次粒子径が２０ｎｍ、規格化分散５０％青色顔料１(Ｃ．Ｉ．Ｐｉｇｍｅｎｔ  Ｂｌｕｅ  １５：６)８部とＰＩＧ−１４のキサンテン系染料２部、を用いて、上記と同様にして、青色染顔料着色組成物１を得た。
【０５２８】
【化１２０】
2020204726.tif 000125
【０５２９】
［青色染顔料着色組成物２］
上記青色染顔料着色組成物１の青色顔料１  ８部を９部に代え、キサンテン系染料２部を青色染料２（Ｃ．Ｉ．Ｂａｓｉｃ  Ｂｌｕｅ  ７，ＰＩＧ−１１の構造）代え、上記と同様にして、青色染顔料着色組成物２を得た。
［黄色染顔料着色組成物１］
上記赤色染顔料着色組成物１の赤色染料１  ４部、赤色顔料１  ２部、赤色顔料２  ２部、黄色顔料２  ２部に代え、黄色染料１  ６部と黄色顔料１（Ｃ．Ｉ．Ｐｉｇｍｅｎｔ  Ｙｅｌｌｏｗ  １５０、ＬＡＮＸＥＳＳ社製ＦＡＮＣＨＯＮ  ＦＡＳＴ  ＹＥＬＬＯＷ  Ｅ４ＧＮ）４部を用いて、上記と同様にして、黄色染顔料着色組成物１を得た。
【０５３０】
下記表に示す染料着色組成物、顔料着色組成物又は染顔料着色組成物を用い、カラーフィルタ１〜５を作成した。
【０５３１】
【表４】
2020204726.tif 000126
【０５３２】
【表５】
2020204726.tif 000127
【０５３３】
（実施例１−１）（ＩＰＳ液晶パネルの作製）
配向層を有さない透明電極が形成された第１基板と、上記カラーフィルタＣＦ―１を備えた配向層を有さない対向基板３または３‘における液晶層に接する側に、それぞれオゾン処理の時間を１０秒間行なった。その後、それぞれの電極が対向するように配置し、２枚の基板間に一定の間隙（３．５μｍ）を保った状態で、周辺部をシール剤により貼り合わせた。
【０５３４】
次に、配向層表面及びシール剤により区画されたセルギャップ内に、以下の化合物（Ｉ）に相当する化合物（以下の式（P−J−１））１．０質量部と、
【０５３５】
【化１２１】
2020204726.tif 000128
【０５３６】
下記重合性化合物（ＸＸ−１）０．３質量部と、
下記液晶組成ＨＬＣ1を１００質量部とを混合した液晶組成物（組成１）
をセルギャップ３．５μｍで配向膜を有さないＩＴＯ付き基板を含む液晶パネルに真空注入法で注入した。ここで、ＨＬＣ1および液晶組成物（組成１）は、各表に示す化合物を各表にしめす混合比率にて秤量し、Tni以上の温度にて15分以上加熱処理し、室温にて１5分以上冷却することによりをえた調整した。
【０５３７】
その後、シール材を常圧で１１０℃２時間の条件で硬化させ、配向膜を有さないＩＰＳ型液晶パネルを得た。
さらに、得られた液晶セルがTni＋３０℃の温度になるように加熱し、この温度にて、３６５ｎｍにおける照度が５０ｍＷ／ｃｍ２である直線偏光UV光を６００秒間照射した。このとき光源は、高圧水銀ランプとし、ワイヤーグリッドを介することにより直線偏光UVの照射を行なった。
【０５３８】
次に、蛍光ＵＶランプを用いて、中心波長３１３ｎｍの条件で測定した照度が３ｍＷ／ｃｍ２になるように調整し、積算光量１０Ｊ／ｃｍ２の紫外線を更に照射し、IPS型液晶パネル１を得た。このときの、このときの配向性および滴下痕などの配向ムラを、偏光顕微鏡を用いて観察した結果、端部なども含め、全面に渡り均一な一軸水平配向が得られた。
【０５３９】
４５０ｎｍに主発光ピークを有する青色光による耐光試験および３８５ｎｍに主発光ピークを有する光による耐光試験の評価を行った。その結果を以下に示す。
【０５４０】
【表６】
2020204726.tif 000129
【０５４１】
【化１２２】
2020204726.tif 000130
【０５４２】
【表７】
2020204726.tif 000131
【０５４３】
（実施例１−２〜１−8）
用いる液晶組成、重合性化合物を以下のものに変更した以外、実施例１-１と同一条件で配向膜を有さないIPS型液晶パネルを作製した。
【０５４４】
これら液晶パネルの配向性および滴下痕などの配向ムラを、偏光顕微鏡を用いて観察した結果、端部なども含め、全面に渡り均一な一軸水平配向が得られた。その後、４５０ｎｍに主発光ピークを有する青色光による耐光試験および３８５ｎｍに主発光ピークを有する光による耐光試験の評価を行った。その結果を以下に示す。
【０５４５】
【表８】
2020204726.tif 000132
【０５４６】
【表９】
2020204726.tif 000133
【０５４７】
【表１０】
2020204726.tif 000134
【０５４８】
【表１１】
2020204726.tif 000135
【０５４９】
【表１２】
2020204726.tif 000136
【０５５０】
【表１３】
2020204726.tif 000137
【０５５１】
【表１４】
2020204726.tif 000138
【０５５２】
【化１２３】
2020204726.tif 000139
【０５５３】
【化１２４】
2020204726.tif 000140
【０５５４】
（実施例２−1〜5−8）および（比較例R−1〜R−8）
各パネル作製において、使用するカラーフィルタ、液晶組成、および重合性化合物を以下の各種表16〜25に対応するものに変更した以外、実施例１-１と同一条件で配向膜を有さないIPS型液晶パネルを作製した。
（VHRの評価試験）
上記（実施例２−1〜5−8）および（比較例R−1〜R−8）における各種信頼性の結果を下記表７、１５〜２６に記載した。
【０５５５】
【表１５】
2020204726.tif 000141
【０５５６】
【表１６】
2020204726.tif 000142
【０５５７】
【表１７】
2020204726.tif 000143
【０５５８】
【表１８】
2020204726.tif 000144
【０５５９】
【表１９】
2020204726.tif 000145
【０５６０】
【表２０】
2020204726.tif 000146
【０５６１】
【表２１】
2020204726.tif 000147
【０５６２】
【表２２】
2020204726.tif 000148
【０５６３】
【表２３】
2020204726.tif 000149
【０５６４】
【表２４】
2020204726.tif 000150
【０５６５】
【表２５】
2020204726.tif 000151
【０５６６】
【表２６】
2020204726.tif 000152
【０５６７】
上記表７、１５〜２６において、４５０ｎｍに主発光ピークにおける低下率は、「１−（１４時間耐光試験後のＶＨＲ値」／（初期（＝１４時間耐光試験前）のＶＨＲ値）」であり、３８５ｎｍに主発光ピークにおける低下率は、「１−（６０秒耐光試験後のＶＨＲ値）／（初期（＝６０秒耐光試験前）のＶＨＲ値）」である。したがって、低下率が低いほど、４５０ｎｍに主発光ピークを有する青色光または３８５ｎｍに主発光ピークを有する光に対して安定であることを示す。
【０５６８】
上記実験結果によれば本発明の液晶表示素子は、本発明の範囲外の液晶表示素子（比較例１）に比べ耐光性に優れており、カラーフィルタ層の劣化や部分的な高エネルギー光線の照射スポットによる液晶層の劣化を抑制または防止できると考えられる。
【０５６９】
（液晶表示素子の作製と色再現領域の測定）
上記にて得られた配向膜を有さないIPS型液晶パネルに対して、上記で作製したバックライトユニット１〜２をそれぞれ取り付けて色再現領域を測定した。その結果、いずれも本発明におけるカラーフィルタを備えた液晶表示素子は、比較例と比べ、色再現領域が広いことが確認された。
[他の化合物（1）の添加] 
実施例にて作製した各種の液晶組成物を１００重量％としたときに、化合物（I）に相当する化合物１．０重量％を、それぞれ下記化合物（P-J-3）から（P-J-17）に１．０重量％置換した以外は、各実施例と同様の液晶パネルを作製した。その結果、他の実施例と同様に、配向性、VHRなどに優れた結果を示した。
【０５７０】
【化１２５】
2020204726.tif 000153
【０５７１】
【化１２６】
2020204726.tif 000154
【０５７２】
【化１２７】
2020204726.tif 000155
【０５７３】
【化１２８】
2020204726.tif 000156
【０５７４】
［添加剤の添加］
実施例にて作製した各種の液晶組成物を１００重量％としたときに、下記化合物（A-1）を０．００５０重量％加えた。その結果、実施例と同様に優れた結果を示した。
【０５７５】
【化１２９】
2020204726.tif 000157
【０５７６】
上記と同様に、実施例にて作製した各種の液晶組成物を１００重量％としたときに、ＫＥＭＩＳＯＲＢ  ７１（BASF社製）  を０．２ｗｔ％加えた。その結果、対応する実施例と同様に優れた結果を示した。
【０５７７】
上記と同様に、実施例にて作製した各種の液晶組成物を１００重量％としたときに、ＴＩＮＵＶＩＮ  ７７０（BASF社製）  を０．００５０重量％加えた。その結果、対応する実施例と同様に優れた結果を示した。
【０５７８】
本発明の様態にて作製した液晶表示素子にさらに、タッチパネルを具備した表示素子を作製した結果、表示素子として優れた性能を示すことが判明した。
[層構成]
上記実施例における、カラーフィルタ層、偏光層、液晶層などの層構成を入れ替えても、表示素子として実施例と同様に優れた性能を示した。
（比較例）
（液晶表示素子の作製と色再現領域の測定）
上記各種実施例におけるIPS型液晶パネルに対して、液晶層に接する両面にポリイミド配向層を設けた以外が実施例と同様にIPS型液晶パネルを作成した。
【０５７９】
ポリイミド配向層の形成は、水平配向を誘起するポリイミド系塗布液を塗布し、80℃5分の条件にて仮焼成し、その後230℃30分本焼成を行なうことにより作製した。さらに、形成された配向層を一軸に配向させるためラビング処理をした。
【０５８０】
上記で作製したバックライトユニット１〜２をそれぞれ取り付けて色再現領域を測定した。その結果、いずれも比較例のカラーフィルタを備えた液晶表示素子は、実施例と比較し、色再現領域の著しい狭小化が確認された。
【符号の説明】
【０５８１】
１０００：液晶表示素子
１００：バックライトユニット（１０１：光源部、１０２：導光部）
１０１：光源部
１０２：導光部
１、８：偏光層
２、７：透明基板
３：第一の電極層
３’：第二の電極層
５：液晶層
６：カラーフィルタ（樹脂に色素が含まれる場合も含む）
９：支持基板
１０：液晶パネル
２１：画素電極
２２：共通電極
２３：絶縁層
２４ゲートバスライン
２５データバスライン
２６ゲートバスライン
２７ソース電極
２８ゲート電極
２９共通ライン
【図１】
2020204726.tif 000166
【図２】
2020204726.tif 000167
【図３】
2020204726.tif 000168
【図４】
2020204726.tif 000169
【図５】
2020204726.tif 000170
【図６】
2020204726.tif 000171